FR 3138432 A1 20240202 FR 2207761 A 20220728 Procédé de recyclage d’un système multicouche La présente invention concerne l’utilisation d’un système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, pour préparer un article recyclé, ledit système multicouche F1 comprenant au moins 90% en poids d’une polyoléfine ou d’un mélange de polyoléfines par rapport au poids total dudit système. Figure : Néant Procédé de recyclage d’un système multicouche DOMAINE DE L’INVENTION La présente invention concerne un procédé de recyclage d’un système multicouche spécifique. La présente invention concerne également l’utilisation d’un système multicouche pour préparer un article recyclé. ARRIERE-PLAN TECHNOLOGIQUE Les articles multicouches (ou articles laminés) sont utilisés dans de nombreux domaines pour le conditionnement de produits les plus divers, en particulier dans les domaines de l’agroalimentaire, de la cosmétique et de la détergence. Suivant les besoins, ces articles peuvent être flexibles ou rigides. Il s’agit notamment d’emballages flexibles. Ces articles sont généralement constitués de matériaux différents (articles multicouches composites). Les matériaux peuvent être choisis parmi le papier, le métal ou les polymères thermoplastiques. Les polymères thermoplastiques peuvent être choisis parmi le polyéthylène (PE), le polypropylène (PP), les copolymères d’éthylène et d’acétate de vinyle (EVA), le polyamide (PA), le polyéthylènetéréphtalate (PET), le polychlorure de vinyle (PVC), le polyfluorure de vinylidène (PVDF), les polymères issus de l’acide lactique (PLA), un polyhydroxyalkanoate (PHA), ou leurs mélanges. Une couche individuelle de matériau peut être elle-même constituée de plusieurs matériaux. Il peut s’agir par exemple d’une couche de polymères thermoplastiques obtenue par coextrusion de deux polymères (il n’y alors pas de colle entre les couches coextrudées), les couches individuelles de polymère thermoplastique peuvent être en outre enduites d’une substance (par exemple à base d’oxyde d’aluminium ou d’oxyde de silicium), d’une couche de protéine ou métallisée (métallisation avec des particules d’aluminium) pour ajouter un effet barrière supplémentaire. Les caractéristiques et les propriétés des articles multicouches vont dépendre notamment des matériaux utilisés pour l’obtention des couches. Ainsi, il est courant de combiner des couches comprenant des matériaux différents afin d’obtenir des articles multicouches, très généralement des articles multicouches composites, combinant les caractéristiques et les propriétés des différentes couches individuelles et ayant donc des caractéristiques et des propriétés particulières, par exemple en termes d’apparence visuelle, de propriétés barrières au gaz et à l’humidité, d’innocuité ou d’absence de toxicité pour les utilisateurs, d’inertie vis-à-vis des produits conditionnées, de résistance chimique aux produits conditionnés et/ou de résistance physique, mécanique, thermique et chimique aux procédés de fabrication et de conditionnement. Les couches peuvent être assemblées par contrecollage à l’aide de procédés de complexage (lamination). Ces procédés de complexage peuvent être mis en œuvre par utilisation de compositions adhésives ou de dispositifs adaptés. Il existe aujourd’hui une grande diversité d’articles multicouches comprenant des caractéristiques et des propriétés adaptées à de multiples usages. Cependant, ces articles ont généralement l’inconvénient d’être à usage unique et de générer des déchets. Afin de répondre au défi climatique, de réduire la pollution environnementale, d’économiser les ressources naturelles et de s’adapter à des réglementations plus contraignantes, il est impératif de développer des filières de recyclage et de valorisation de ces déchets. Malgré le développement de différentes filières de recyclage et de valorisation, de nombreux articles multicouches sont difficilement recyclables que ce soit pour les raisons de rendement, de faisabilité technique, de performance, de coût, etc. Ainsi, par exemple, les matériaux recyclés obtenus n’ont pas nécessairement les caractéristiques et les propriétés requises pour l’obtention de nouveaux articles tels que des films : présence de gels/infondus impactant la qualité visuelle de l’article recyclé, détérioration des propriétés mécaniques et/ou physiques, incompatibilité, trouble, coloration … Il existe donc un besoin pour de nouvelles solutions permettant de remédier au moins en partie à ces inconvénients. Il existe donc un réel besoin de fournir des articles multicouches pouvant être recyclés notamment de manière mécanique, pour conduire à des articles recyclés ayant des propriétés et des caractéristiques mécaniques et physico-chimiques satisfaisantes. Il existe également le besoin de fournir des articles recyclés comprenant une proportion significative de matériaux recyclés, tout en ayant des propriétés et des caractéristiques mécaniques et physico-chimiques satisfaisantes. DESCRIPTION DE L’INVENTION Utilisation d’un système multicouche F1 La présente invention concerne l’utilisation d’un système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, pour préparer un article recyclé, ledit système multicouche F1 comprenant au moins 90% en poids d’une polyoléfine ou d’un mélange de polyoléfines par rapport au poids total dudit système. Le système multicouche F1 comprend nécessairement au moins ces trois couches C1, C2 et A. Dans le cadre de la présente invention, on utilise de manière équivalente « article », « structure » et « système ». Le système multicouche F1 peut être un laminé, un complexe, un film. Avantageusement, le système multicouche F1 est recyclable mécaniquement. Le terme « recyclable mécaniquement » est utilisé pour indiquer que le système multicouche F1 peut être converti en un nouvel article via un procédé de recyclage mécanique. Le recyclage mécanique est connu depuis de nombreuses années. Sur le plan environnemental, le recyclage mécanique (par rapport au recyclage chimique) est le plus efficient énergétiquement et génère peu de déchets. Le recyclage chimique est notamment défini par la norme ISO-15270 comme étant la conversion en monomères ou la production de nouvelles matières premières par une modification de la structure chimique des déchets plastiques par craquage, gazéification ou dépolymérisation, à l’exception de la valorisation énergétique et de l’incinération. Dans le cadre de l’invention, on entend par « recyclage mécanique », la définition donnée dans la norme ISO-15270, à savoir le traitement de déchets plastiques en matière première secondaire ou produits, sans modification significative de la structure chimique de la matière, par exemple sans modification des fonctions chimiques et des motifs de répétition. Le recyclage mécanique comprend au moins une étape mécanique de broyage. Dans le cadre de l’invention, les termes « recyclé » et « recyclat » réfèrent à un matériau issu au moins en partie soit d’un déchet post-consommation soit d’un déchet industriel. Les déchets post-consommation concernent des objets qui ont été utilisés par le consommateur au moins une fois déjà (c’est-à-dire qu’ils ont servi leur but initial), alors que les déchets industriels concernent les résidus de fabrication qui n’atteignent pas le consommateur. Les résidus de fabrication peuvent être par exemple les chutes des bobines de complexes multicouches lorsqu’elles sont coupées après production pour préparer les emballages. Dans le cadre de l’invention, le terme « vierge » réfère à des matériaux nouvellement produits et/ou articles avant leur première utilisation et n’ayant pas été recyclés. Couches C1 et C2 La couche C1 peut comprendre une polyoléfine ou un mélange de polyoléfines. La couche C2 peut comprendre une polyoléfine ou un mélange de polyoléfines. Les couches C1 et C2 peuvent comprendre une ou plusieurs polyoléfines de nature chimique identique ou différente. Un exemple de polyoléfines de même nature chimique (même composition chimique) est : la couche C1 comprenant un polyéthylène et la couche C2 comprenant un polyéthylène. Les couches C1 et C2 peuvent comprendre une ou plusieurs polyoléfines ayant des caractéristiques physico-chimiques différentes. Un exemple de polyoléfines de même nature chimique (même composition chimique) mais de caractéristiques physico-chimiques différentes est : la couche C1 comprend un polyéthylène basse densité, la couche C2 comprend un polyéthylène haute densité. Ainsi, la nature chimique est identique : polyéthylène, mais les caractéristiques physico-chimiques tel que la densité sont différentes. Un exemple de polyoléfines de nature chimique (composition chimique) différente est : la couche C1 comprenant un polyéthylène, et la couche C2 comprenant un polypropylène. Les caractéristiques physico-chimiques des couches C1 et C2 peuvent être différentes, par exemple en raison de différence du poids moléculaire de la (des) polyoléfine(s), du degré de ramification de la (des) polyoléfine(s), de la densité de la (des) polyoléfine(s), de l’épaisseur de la couche, de l’orientation de la (des) polyoléfine(s), etc. Les couches C1 et C2 peuvent comprendre une ou plusieurs polyoléfines identiques ou différentes. Lorsque la couche C1 (respectivement C2) comprend un mélange de polyoléfines, celles-ci peuvent se présenter sous la forme de différentes couches : par exemple une couche de polyéthylène et une couche de polypropylène, correspondant à un mélange de polyéthylène/polypropylène, ou alors la couche C1 est une unique couche comprenant un mélange de plusieurs polyoléfines. Le terme « polyoléfine » couvre les homopolymères et les copolymères préparés à partir de monomères oléfines. Les copolymères couvrent notamment : - les copolymères obtenus à partir d’au moins deux oléfines différentes (par exemple les copolymères éthylène-propylène ou éthylène-butène), et - les copolymères obtenus à partir d’au moins un monomère oléfine avec au moins un co-monomère, lesdits copolymères comprenant plus de 50 mol % d’unités dérivées de monomère(s) oléfine(s). Chacune des couches C1 et C2 peut comprendre, indépendamment l’une de l’autre, une polyoléfine choisie parmi les polyéthylène (PE), les polypropylène (PP), les copolymères éthylène-propylène, et leurs mélanges ; de préférence, une polyoléfine choisie parmi les PE, les PP, et leurs mélanges. Le polyéthylène peut être choisi parmi un polyéthylène linéaire tel que le HDPE (« High Density PolyEthylene »), un polyéthylène linéaire de basse densité (LLDPE, « linear Low Density Polyethylene »), un polyéthylène très basse densité (VLDPE, « Very Low Density Polyethylene), un polyéthylène d’ultra basse densité (ULDPE, « Ultra Low Density Polyethylene), un polyéthylène ramifié tel que par exemple le polyéthylène basse densité (LDPE, « Low Density Polyethylene »), un polyéthylène de densité moyenne (MDPE, « medium-density polyethylene). De tels polyéthylènes peuvent être préparés par plusieurs méthodes, incluant la polymérisation en présence d’un catalyseur de Ziegler-Natta, la polymérisation catalysée par un métallocène ou la polymérisation radicalaire. Les HDPEs peuvent notamment avoir une densité allant de 0,940 à 0,970 g/cm 3 . Les ULDPEs peuvent notamment avoir une densité allant de 0,890 à 0,905 g/cm 3 . Les LDPEs peuvent notamment avoir une densité allant de 0,915 (borne exclue) à 0,935 g/cm 3 . Les VLDPEs peuvent notamment avoir une densité allant de 0,905 (borne exclue) à 0,915 g/cm 3 . Les LLDPEs peuvent notamment avoir une densité allant de 0,915 (borne exclue) à 0,935 g/cm 3 . Les MDPEs peuvent notamment avoir une densité allant de 0,926 à 0,940 g/cm 3 . Les polyéthylène linéaires HDPE (« High Density PolyEthylene ») peuvent être des polyéthylènes orientés tels que par exemple MDOPE : « Machine Direction Oriented Polyethylene ») ou BOPE : « biaxially oriented Polyethylene »). Il existe également des polyéthylènes commerciaux, tels que par exemple : le LDPE FT5230 disponible chez BOREALIS ; le LLDPE Dowlex 2045G disponible chez DOW ; le HDPE 35060E disponible chez DOW. Le polypropylène peut être choisi parmi un polypropylène orienté (OPP : « Oriented PolyPropylene »), un polypropylène bi-orienté (BOPP : « Bi-axially Oriented PolyPropylene »), un polypropylène coulé (cPP : « Cast PolyPropylene »). Il existe également des polypropylènes commerciaux, tels que par exemple le RC2472 disponible chez HMC Polymers ; le RD226CF disponible chez BOREALIS ; le ELTEX P disponible chez INEOS. L’épaisseur de la couche C1 peut varier de 10 à 120 µm, de préférence de 20 à 100 µm. L’épaisseur de la couche C2 peut varier de 10 à 120 µm, de préférence de 20 à 100 µm. Chacune des couches C1 et C2, indépendamment l’une de l’autre, peut comprendre un ou plusieurs additifs par exemple choisi(s) dans le groupe constitué des agents glissants, des pigments, des encres, des charges, des stabilisants thermiques, des stabilisants UV, des agents antistatiques, et de leurs mélanges. De préférence, chacune des couches C1 et C2, indépendamment l’une de l’autre, comprend plus de 90% en poids d’une polyoléfine (ou d’un mélange de polyoléfines), plus préférentiellement plus de 95% en poids, et encore plus préférentiellement plus de 99% en poids d’une polyoléfine (ou d’un mélange de polyoléfines) par rapport au poids total de ladite couche C1 (ou C2 respectivement). Les deux couches C1 et C2 susmentionnées sont de préférence liées entre elles par la couche adhésive. Chacune des couches C1 et C2, indépendamment l’une de l’autre, peut comporter au moins une couche choisie parmi les oxydes d’aluminium (AlOx), les oxydes de silicium (SiOx), une couche de métallisation, et leurs mélanges. La couche de métallisation est bien connue dans le domaine, et correspond à une très fine couche d’aluminium, ayant typiquement une épaisseur inférieure à 100 nm, de préférence allant de 3 à 60 nm. La couche peut être faite classiquement par dépôt phase vapeur sur la surface du substrat (de la couche C1 et/ou C2). Les couches AlOx et SiOx sont typiquement inférieures à 500 nm, de préférence inférieures à 200 nm, par exemple de l’ordre de 5 à 150 nm. Si elles sont présentes sur les couches C1 et/ou C2, ces couches (AlOx, SiOx ou métallisation) peuvent être en contact direct avec la couche adhésive. Selon un mode de réalisation préféré, le système multicouche F1 est tel que : la couche C1 comprend au moins un polyéthylène et la couche C2 comprend au moins un polyéthylène, l’une des couches C1 ou C2 comprend au moins un polypropylène, et l’autre couche comprend au moins un polyéthylène, la couche C2 comprend au moins un polypropylène et la couche C2 comprend au moins un polypropylène. De façon encore plus préférée, la couche C1 comprend au moins un polyéthylène et la couche C2 comprend au moins un polyéthylène. Les caractéristiques physico-chimiques des polyéthylènes de chacune des couches C1 et C2 peuvent être identiques ou différentes. Parmi les caractéristiques physico-chimiques, on entend par exemple la densité, l’orientation, la température de fusion, l’indice de fluidité à chaud (MFI : « Melt Flow Index »), la résistance à la traction, le trouble… De préférence, la couche C1 comprend un MDOPE : « Machine Direction Oriented Polyethylene »), et la couche C2 comprend un LDPE. Couche adhésive A / Composition adhésive CA La couche adhésive A peut présenter une épaisseur allant de 1,2 à 5 µm. La couche adhésive A est de préférence obtenue à partir de la composition adhésive CA comprenant un composant -OH et un composant -NCO tels que : - le composant -OH est une composition comprenant au moins un polyol A1; - le composant -NCO est une composition comprenant au moins un polyuréthane obtenu par réaction de polyaddition à partir d’une composition G2 comprenant au moins un polyisocyanate, et d’une composition G1 comprenant au moins un polyol A2, ladite composition adhésive CA étant caractérisée en ce qu’au moins un des polyols A1 ou A2 est choisi parmi les polyols de formules (I), (II), (III-1), (III-2), (III-3), (IV-1), (IV-2), (IV-3), (V) et (VI) suivantes, et leurs mélanges : (I) (II) (III-1) (III-2) (III-3) (IV-1) (IV-2) (IV-3) (V) (VI) dans lesquelles : R 0 est un hydrogène, un éthyle ou un méthyle ; R 1 est un radical hydrocarboné divalent ou trivalent, saturé ou insaturé, linéaire ou ramifié, comprenant de 2 à 60 atomes de carbone, ledit radical R 1 comprenant éventuellement un ou plusieurs hétéroatomes choisis parmi l’oxygène et le soufre; R 2 est un radical hydrocarboné divalent ou trivalent, saturé ou insaturé, linéaire ou ramifié, comprenant de 2 à 60 atomes de carbone, ledit radical R 2 comprenant éventuellement un ou plusieurs hétéroatomes choisis parmi l’oxygène et le soufre; R a est un radical alkyle, saturé ou insaturé, de préférence linéaire, comprenant de 5 à 14 atomes de carbone; R b est un radical alkyle, saturé ou insaturé, de préférence linéaire, comprenant de 5 à 14 atomes de carbone; x est nombre entier représentant 0 ou 1 ; y est un nombre entier représentant 0 ou 1 z est un nombre entier allant de 1 à 9 ; s est un nombre entier allant de 0 à 6 ; t est un nombre entier allant de 1 à 4 ; f est un nombre entier égal à 2 ou 3 ; f’ est un nombre entier égal à 2 ou 3 ; f et g sont des nombres entiers tels que la masse moléculaire en nombre (Mn) du composé de formule (I) va de 600 à 20 000 g/mol; f’ et g’ sont des nombres entiers tels que la masse moléculaire en nombre (Mn) du composé de formule (II) va de 600 à 20 000 g/mol; R 3 est un radical hydrocarboné divalent, saturé ou insaturé, comprenant de 2 à 40 atomes de carbone ; R 4 est un radical hydrocarboné divalent, saturé ou insaturé, comprenant de 1 à 38 atomes de carbone ; R 5 est un radical hydrocarboné divalent, saturé ou insaturé, comprenant de 1 à 38 atome de carbone ; R 6 est un radical hydrocarboné divalent, saturé ou insaturé, comprenant de 2 à 40 atome de carbone ; chaque liaison carbone-carbone notée représente une liaison simple ou une liaison double, chaque liaison signifie que la liaison est orientée géométriquement d’un côté ou de l’autre par rapport à la double liaison (cis (Z) ou trans (E)) ; n 1 est un nombre entier tel que la masse moléculaire en nombre (Mn) du composé de formule (III-1) va de 1000 à 20 000 g/mol ; n 2 est un nombre entier tel que la masse moléculaire en nombre (Mn) du composé de formule (III-2) va de 1000 à 20 000 g/mol ; n 3 est un nombre entier tel que la masse moléculaire en nombre (Mn) du composé de formule (III-3) va de 1000 à 20 000 g/mol ; m 1 est un nombre entier tel que la masse moléculaire en nombre (Mn) du composé de formule (IV-1) va de 1000 à 20 000 g/mol ; m 2 est un nombre entier tel que la masse moléculaire en nombre (Mn) du composé de formule (IV-2) va de 1000 à 20 000 g/mol ; m 3 est un nombre entier tel que la masse moléculaire en nombre (Mn) du composé de formule (IV-3) va de 1000 à 20 000 g/mol ; p est un nombre entier tel que la masse moléculaire en nombre (Mn) du composé de formule (V) va de 1000 à 20 000 g/mol ; u est un nombre entier tel que la masse moléculaire en nombre (Mn) du composé de formule (VI) va de 1 000 à 20 000 g/mol; R c est un radical alkyle linéaire, saturé ou insaturé, comprenant de 8 à 10 atomes de carbone ; R d est un radical alkyle linéaire, saturé ou insaturé, comprenant de 8 à 10 atomes de carbone ; ou R c et R d forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R e est un radical alkyle linéaire saturé, comprenant de 6 à 8 atomes de carbone ; R f est un radical alkyle linéaire saturé comprenant de 6 à 8 atomes de carbone ; R g est un radical alkyle linéaire, saturé ou insaturé, comprenant de 8 à 10 atomes de carbones ; R h est un radical alkyle linéaire, saturé ou insaturé, comprenant de 8 à 10 atomes de carbones ; ou R g et R h forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R i est un radical alkyle linéaire saturé, comprenant de 6 à 8 atomes de carbone ; R j est un radical alkyle linéaire saturé, comprenant de 6 à 8 atomes de carbone. R k est un radical alkyle linéaire saturé, comprenant de 6 à 10 atomes de carbone. Au moins un des polyols A1 ou A2 est choisi parmi les polyols de (I), (II), (III-1), (III-2), (III-3), (IV-1), (IV-2), (IV-3), (V) et (VI). Ainsi : seul le polyol A1 est choisi parmi les polyols de formules (I), (II), (III-1), (III-2), (III-3), (IV-1), (IV-2), (IV-3), (V) et (VI) ; ou seul le polyol A2 est choisi parmi les polyols de formules (I), (II), (III-1), (III-2), (III-3), (IV-1), (IV-2), (IV-3), (V) et (VI) ; ou les deux polyols A1 et A2 sont choisis parmi les polyols de formules (I), (II), (III-1), (III-2), (III-3), (IV-1), (IV-2), (IV-3), (V) et (VI), les polyols A1 et A2 pouvant être identiques ou différents. De préférence, seul le polyol A2 est choisi parmi les polyols de formules (I), (II), (III-1), (III-2), (III-3), (IV-1), (IV-2), (IV-3), (V) et (VI). De préférence, dans la formule (I) susmentionnée, R 1 est un radical aliphatique divalent ou trivalent, saturé ou insaturé, comprenant de 2 à 60 atomes de carbone. Encore, plus préférentiellement, R 1 est un radical alkylène, saturé ou insaturé, comprenant de 2 à 40 atomes de carbone, encore plus avantageusement de 2 à 20 atomes de carbone. De préférence, dans la formule (I) susmentionnée, R 1 ne comprend pas d’hétéroatomes. De préférence, dans la formule (II) susmentionnée, R 2 est un radical aliphatique divalent ou trivalent, saturé ou insaturé, comprenant de 2 à 60 atomes de carbone. Encore, plus préférentiellement, R 2 est un radical alkylène, saturé ou insaturé, comprenant de 2 à 40 atomes de carbone, encore plus avantageusement de 2 à 20 atomes de carbone. De préférence, dans la formule (II) susmentionnée, R 2 ne comprend pas d’hétéroatomes. De préférence, dans la formule (V) susmentionnée, R 5 est un radical aliphatique divalent, saturé ou insaturé, comprenant de 2 à 38 atomes. De préférence, dans la formule (VI) susmentionnée, R 6 est un radical aliphatique divalent, saturé ou insaturé, comprenant de 2 à 40 atomes. Dans le cadre de l’invention, on entend par « radical saturé », un radical ne comprenant pas de double liaison. A l’inverse, un « radical insaturé » est un radical comprenant une ou plusieurs insaturations. Dans le cadre de l’invention, on entend par « alkyle » un radical hydrocarboné, linéaire ou ramifié. Dans le cadre de l’invention, un « radical aliphatique » peut être linéaire, ramifié ou cyclique. De préférence, un « radical aliphatique » est un radical linéaire ou ramifié. Chaque liaison carbone-carbone notée représente une liaison simple ou une liaison double, en accord avec les règles de valence de la chimie organique. COMPOSANT –NCO Composition G1 De préférence, la composition G1 comprend au moins un polyol A2 choisi parmi les polyols de formules (I), (II), (III-1), (III-2), (III-3), (IV-1), (IV-2), (IV-3), (V) et (VI) telles que définies ci-dessus, et leurs mélanges. La composition G1 peut comprendre un polyol A2 ou un mélange de polyols A2. Le mélange de polyols A2 peut être un mélange de polyols de formule (I), un mélange de polyols de formule (II), un mélange de polyols de formule (III-1), un mélange de polyols de formule (III-2), un mélange de polyols de formule (III-3), un mélange de polyols de formule (IV-1), un mélange de polyols de formule (IV-2), un mélange de polyols de formule (IV-3), un mélange de polyols de formule (V), un mélange de polyols de formule (VI), ou un mélange de polyols de différentes formules (par exemple un mélange d’un polyol de formule (I) avec un polyol de formule (II)). Polyols de formule (I) Les polyols de formule (I) peuvent être obtenus par réaction de polycondensation entre au moins un composé de formule (VII) ou l’un de ses dérivés esters, dérivés poly(hydroxyalcanoate)s ou dérivés (macro)lactones, et au moins un composé de formule (VIII) : (VII) (VIII) dans lesquelles R 1 , R a , x, y, z, f, et sont tels que définis précédemment pour la formule (I). La réaction de polycondensation peut être réalisée par tout moyen connu de l’homme du métier, par exemple en présence d’enzymes, de catalyseurs d’estérification et/ou de catalyseurs de transestérification connus dans le domaine. De préférence, le catalyseur est choisi dans le groupe constitué du méthanolate de sodium, de l’oxyde de magnésium, de l’acétate de zinc, du dioxyde de germanium, du tétraalkoxyde de titane (tel que par exemple le tétrabutoxyde de titane), et de leurs mélanges. La réaction de polycondensation peut être réalisée à une température allant de 150°C à 260°C, préférentiellement de 170°C à 240°C, éventuellement sous pression réduite, par exemple à environ 10 mbar. La réaction peut éventuellement être réalisée par mélange des différents ingrédients en « one-pot » ou peut être réalisée en deux étapes séparées : par exemple par une première réaction d’oligomérisation du composé de formule (VII) (ou l’un de ses dérivés susmentionnés) dans laquelle la fonction acide ou ester d’une molécule est respectivement estérifiée ou transestérifiée avec la fonction –OH portée par le carbone d’une autre molécule de ce même composé, suivie d’une deuxième réaction en présence du composé de formule (VIII). Le composé de formule (VIII) peut être un diol ou un triol. Le composé de formule (VII) est de préférence choisi dans le groupe constitué de l’éthylène glycol (CAS : 107-21-1), du diéthylène glycol, du triéthylène glycol, du tétraéthylène glycol, du 1,2-propanediol, du propylène glycol, du dipropylène glycol, du tripropylène glycol, du tétrapropylène glycol, du 1,6-hexanediol, du 1,5-heptanediol, du 1,7-heptanediol du 1,4-butanediol, du 1,3-butanediol, du 1,2-butanediol, du 1,8-octanediol, du 1,9-nonanediol, du 1,10-decanediol, du 1,11-undecanediol, du 1,12-undecanediol, du 3-éthyl-2-méthyl-1,5-pentanediol, du 2-éthyl-3-propyl-1,5-pentanediol, du 2,4-diméthyl-3-éthyl-1,5-pentanediol, du 2-éthyl-4-méthyl-3-propyl-1,5-pentadiol, du 2,3-diéthyl-4-méthyl-1,5-pentanediol, du 3-éthyl-2,2,4-triméthyl-1,5-pentadiol, 2,2-diméthyl-4-éthyl-3-propyl-1,5-pentanediol, 2-méthyl-2-propyl-1,5-pentanediol, du 2,4-diméthyl-3-éthyl-2-propyl-1,5-pentanediol, du 2,3-dipropyl-4-éthyl-2-méthyl-1,5-pentanediol, du 2-butyl-2-éthyl-1,5-pentanediol, du 2-butyl-2,3-diéthyl-4-méthyl-1,5-pentanediol, du 2-butyl-2,4-diéthyl-3-propyl-1,5-pentanediol, du 3-butyl-2-propyl-1,5-pentanediol, du 2-méthyl-1,5-pentanediol (CAS : 42856-62-2), du 3-méthyl-1,5-pentanediol (MPD, CAS : 4457-71-0), du 2,2-diméthyl-1,3-pentanediol (CAS : 2157-31-5), du 2,2-diméthyl-1,5-pentanediol (CAS : 3121-82-2), du 3,3-diméthyl-1,5-pentanediol (CAS : 53120-74-4), du 2,3-diméthyl-1,5-pentanediol (CAS : 81554-20-3), du 2,2-diméthyl-1,3-propanediol (Néopentylglycol - NPG, CAS : 126-30-7), du 2,2-diethyl-1,3-propanediol (CAS : 115-76-4), du 2-méthyl-2-propyl-1,3-propanediol (CAS : 78-26-2), du 2-butyl-2-éthyl-1,3-propanediol (CAS : 115-84-4), du 2-méthyl-1,3-propanediol (CAS : 2163-42-0), du 2-benzyloxy-1,3-propanediol (CAS : 14690-00-7), du 2,2-dibutyl-1,3-propanediol (CAS : 24765-57-9), du 2,2-diisobutyl-1,3-propanediol, du 2,4-diéthyl-1,5-pentanediol, du 2-éthyl-1,6-hexanediol (CAS : 15208-19-2), du 2,5-diméthyl-1,6-hexanediol (CAS : 49623-11-2), du 5-méthyl-2-(1-methylethyl)-1,3-hexanediol (CAS : 80220-07-1), du 1,4-diméthyl-1,4-butanediol, du 1,5-hexanediol (CAS : 928-40-5), du 3-méthyl-1,6-hexanediol (CAS : 4089-71-8), du 3-tert-butyl-1,6-hexanediol (CAS : 82111-97-5), du 1,3-heptanediol (CAS : 23433-04-7), du 1,2-octanediol (CAS : 1117-86-8), du 1,3-octanediol (CAS : 23433-05-8), du 2,2,7,7-tétraméthyl-1,8-octanediol (CAS : 27143-31-3), du 2-méthyl-1,8-octanediol (CAS : 109359-36-6), du 2,6-diméthyl-1,8-octanediol (CAS : 75656-41-6), du 1,7-octanediol (CAS : 3207-95-2), du 4,4,5,5-tétraméthyl-3,6-dioxa-1,8-octanediol (CAS : 76779-60-7), du 2,2,8,8-tétraméthyl-1,9-Nonanediol (CAS : 85018-58-2), du 1,2-nonanediol (CAS : 42789-13-9), du 2,8-diméthyl-1,9-nonanediol (CAS : 40326-00-9), du 1,5-nonanediol (CAS : 13686-96-9), du 2,9-diméthyl-2,9-dipropyl-1,10-décanediol (CAS : 85018-64-0), du 2,9-dibutyl-2,9-diméthyl-1,10-decanediol (CAS : 85018-65-1), du 2,9-diméthyl-2,9-dipropyl-1,10-décanediol (CAS : 85018-64-0), du 2,9-diéthyl-2,9-diméthyl-1,10-décanediol (CAS : 85018-63-9), du 2,2,9,9-tétraméthyl-1,10-decanediol (CAS : 35449-36-6), du 2-nonyl-1,10-décanediol (CAS : 48074-20-0), du 1,9-décanediol (CAS : 128705-94-2), du 2,2,6,6,10,10-hexaméthyl-4,8-dioxa-1,11-undécanediol (CAS : 112548-49-9), du 1-phényl-1,11-undécanediol (CAS : 109217-58-5), du 2-octyl-1,11-undécanediol (CAS : 48074-21-1), du 2,10-diéthyl-2,10-diméthyl-1,11-undécanediol (CAS : 85018-66-2), du 2,2,10,10-tétramethyl-1,11-undécanediol (CAS : 35449-37-7), du 1-phényl-1,11-undécanediol (CAS : 109217-58-5), du 1,2-undécanediol (CAS : 13006-29-6), du 1,2-dodécanediol (CAS : 1119-87-5), du 2,11-dodécanediol (CAS : 33666-71-6), du 2,11-diéthyl-2,11-diméthyl-1,12-dodécanediol (CAS : 85018-68-4), du 2,11-diméthyl-2,11-dipropyl-1,12-dodécanediol (CAS : 85018-69-5), du 2,11-dibutyl-2,11-diméthyl-1,12-dodécanediol (CAS : 85018-70-8), du 2,2,11,11-tétraméthyl-1,12-dodécanediol (CAS : 5658-47-9), du 1,11-dodécanediol (CAS : 80158-99-2), du 11-méthyl-1,7-dodécanediol (CAS : 62870-49-9), du 1,4-dodécanediol (CAS : 38146-95-1), du 1,3-dodécanediol (CAS : 39516-24-0), du 1,10-dodécanediol (CAS : 39516-27-3), du 2,11-diméthyl-2,11-dodécanediol (CAS : 22092-59-7), du 1,5-dodécanediol (CAS : 20999-41-1), du 6,7-dodécanediol (CAS : 91635-53-9), 1,9-octadecandiol (CAS : 3155-35-9), 1,12-octadecanediol (CAS : 2726-73-0), d’un alcool gras dimère et/ou trimère, du cyclohexanediméthanol, du bisphénol A hydrogéné, du cyclohexanediol, du glycérol, du triméthylolpropane, du 1,2,6-hexanetriol, de l’alcool ricinoléique, et de leurs mélanges. Dans le cadre de l’invention, et sauf mention contraire, on entend de manière équivalent les termes « dimère d’alcool gras », « alcool gras dimère » et « alcool gras dimérisé ». Le terme « alcool gras dimère » couvre les alcool gras dimères saturés et les alcools gras dimères insaturés. Les alcools gras dimères peuvent être typiquement obtenus, sous la forme d'une composition, respectivement par réduction avec par exemple LiAlH 4 ou hydrogénation catalytique des acides gras dimères (et/ou leurs dérivés esters), lesdits acides gras dimères comprenant de préférence de 20 à 40 atomes de carbone. Un tel procédé est par exemple décrit dans DE 1,768,313. L’hydrogénation peut être réalisée de sorte à conserver tout ou partie des doubles liaisons, ce qui conduit avantageusement à des alcools gras dimères insaturés. Les alcools gras dimères peuvent également être obtenus par dimérisation d’alcools gras insaturés avec des composés basiques de métaux alcalino-terreux, tel que par exemple décrit dans DE 1,198,348, ou par dimérisation d’alcools gras insaturés en présence de catalyseurs silice/alumine et composés alcalins basiques tel que par exemple décrit dans WO 91/13918. Certains alcools gras dimères (CAS : 147853-32-5) sont également disponibles commercialement. On peut ainsi mentionner comme exemple une composition de dimères d’alcools gras comprenant de 20 à 40 atomes de carbone présentant un IOH compris entre 202 et 212 mg KOH/g (M compris entre 529 et 556 g) qui est commercialisée sous les dénominations PRIPOL® 2030 et PRIPOL® 2033 par la société CRODA, RADIANOL® 1990 et RADIANOL® 1991 par la société OLEON et SOVERMOL® 908 par la Société COGNIS. Le terme « alcool gras trimère » couvre les alcools gras trimères saturés et les alcools gras trimères insaturés. Les alcools gras trimères peuvent être typiquement obtenus, sous la forme d'une composition, respectivement par réduction ou hydrogénation des acides gras trimères (et/ou de leurs dérivés esters), lesdits acides gras trimères comprenant de préférence de 30 à 60 atomes de carbone. Les procédés mentionnés ci-dessus pour les alcools gras dimères s’appliquent également pour les alcools gras trimères. De façon encore plus préférée, le composé de formule (VIII) est un diol, préférentiellement choisi parmi le propylène glycol, le dipropylène glycol, le tripropylène glycol, le tétrapropylène glycol, l’alcool ricinoléique, l’alcool 9-hydroxstéarique, l’alcool 10-hydroxystéarique, l’alcool 12-hydroxystéarique, l’alcool 9-hydroxyméthylstéarique et l’alcool 10-hydroxyméthylstéarique, encore plus préférentiellement le composé de formule (VIII) étant le propylène glycol. Le composé de formule (VII) peut être obtenu par saponification du précurseur triglycéride. Le composé de formule (VII) est de préférence choisi dans le groupe constitué de l’acide ricinoléïque (CAS : 141-22-0), l’acide isoricinoléïque (CAS : 73891-08-4), l’acide strophantique (CAS : 38231-95-7), l’acide densipolique (CAS :7121-47-3), l’acide lesquérolique (CAS : 4103-20-2), l’acide auricolique (CAS : 37780-50-0), l’acide 12-hydroxystéarique (CAS : 106-14-9), l’acide 9-hydroxyméthylstéarique, l’acide 10-hydroxyméthylstéarique, et de leurs mélanges. Les dérivés esters du composé de formule (VII) susmentionnée sont de préférence choisis parmi les esters de l’acide ricinoléïque, les esters de l’acide isoricinoléïque, les esters de l’acide densipolique, les esters de l’acide lesquérolique, les esters de l’acide strophanturique, les esters de l’acide auricolique, les esters de l’acide 12-hydroxystéarique, les esters de l’acide 9-hydroxyméthylstéarique, les esters de l’acide 10-hydroxyméthylstéarique, et leurs mélanges. Les dérivés esters du composés de formule (VII) sont encore plus préférentiellement choisis parmi le ricinoléate de méthyle, le ricinoléate d’éthyle, l’isoricinoléate de méthyle, l’isoricinoléate d’éthyle, le strophanturate de méthyle, le strophanturate d’éthyle, le lesquérolate de méthyle, le lesquérolate d’éthyle, le densipolate de méthyle, le densipolate d’éthyle, l’auricolate de méthyle, l’auricolate d’éthyle, le 12-hydroxystéarate de méthyle, le 12-hydroxystéarate d’éthyle, le 9-hydroxyméthylstéarate de méthyle, le 9-hydroxyméthylstéarate d’éthyle, le 10-hydroxyméthylstéarate de méthyle, le 10-hydroxyméthylstéarate d’éthyle, et leurs mélanges. Les dérivés esters du composé de formule (VII) peuvent être obtenus par méthanolyse ou éthanolyse du précurseur triglycéride. Les dérivés poly(hydroxyalcanoate)s des composés de formule (VII) peuvent être choisis parmi : le poly(ricinoléate) de méthyle, le poly(ricinoléate) d’éthyle, le poly(isoricinoléate) de méthyle, le poly(isoricinoléate) d’éthyle, le poly(strophanturate) de méthyle, le poly(strophanturate) d’éthyle, le poly(lesquérolate) de méthyle, le poly(lesquérolate) d’éthyle, le poly(densipolate) de méthyle, le poly(densipolate) d’éthyle, le poly(auricolate) de méthyle, le poly(auricolate) d’éthyle, le poly(12-hydroxystéarate) de méthyle, le poly(12-hydroxystéarate) d’éthyle, le poly(9-hydroxyméthylstéarate) de méthyle, le poly(9-hydroxyméthylstéarate) d’éthyle, le poly(10-hydroxyméthylstéarate) de méthyle, le poly(10-hydroxyméthylstéarate d’éthyle) et leurs mélanges. Les dérivés (macro)lactones des composés de formule (VII) inclus les dérivés lactones et les dérivés macrolactones. Les dérivés lactones peuvent être choisis dans le groupe constitué des delta-décalactone, gamma-décalactone, delta-undécalactone, gamma-undécalactone, delta-dodécalactone, gamma-dodécalactone, delta-tétralactone, gamma-tétralactone, delta-hexadécalactone, gamma-hexadécalactone, delta-octadécalactone, gamma-octadécalactone, delta-pentalactone, gamma-pentalactone, lactone ricinoléique et de leurs mélanges. Les dérivés (macro)lactones des composés de formule (VII) peuvent être obtenus par oligomérisation/cyclisation à une température supérieure ou égale à 130°C d’une composition comprenant un composé de formule (VII) susmentionnée. Un procédé est par exemple décrit dans « Macrolactones and Polyesters from ricinoleic acid », Biomacromolecules 2005, 6, 1679-1688. De préférence, le polyol de formule (I) est obtenu par réaction de polycondensation entre au moins l’acide ricinoléïque ou l’un de ses dérivés ester tel que par exemple le ricinoléate de méthyle ou les (macro)lactones ricinoléate, et au moins un composé de formule (VIII). Les polyols de formule (I) sont de préférence ceux de formule (I-A) ou (I-B) suivantes : (I-A) (I-B) avec x, y, z, g, R a , R 1 , et étant tels que définis précédemment pour la formule (II). De préférence, dans les formules (I) et (VII) susmentionnées, R a représente un radical alkyle linéaire, saturé ou insaturé, comprenant de 6 à 9 atomes de carbone. De préférence, dans les formules (I) et (VII) susmentionnées, x représente 1, y représente 0, et z est un entier allant de 6 à 9, préférentiellement z représentant 7. Les polyols de formule (I) sont de préférence ceux de formule (I-A). Les polyols de formule (I-A) sont des polyols de formule (I) dans laquelle f = 2. Dans les polyols de formule (I), (I-A) et (I-B), x, y, z, et R a , indépendamment les uns des autres, peuvent être identiques ou différents pour chaque unité répétitive g. Par exemple, dans une unité répétitive g, x = 0, et dans une autre unité répétitive g, x = 1. Ceci peut notamment résulter de l’utilisation de mélange d’ingrédients pour former le polyol de formule (I), (I-A) ou (I-B). Ceci est également vrai pour chaque unité répétitive g de part et d’autre du radical R 1 . En outre, le nombre g d’unités répétitives de part et d’autre du radical R 1 peut être identique ou différent, de préférence identique. De façon encore plus préférée, les polyols de formule (I) sont des polyols de formule (I-A-1) ou (I-A-2) : (I-A-1) (I-A-2) dans lesquelles R 1 , x, y, z, g, et sont tels que définis précédemment, v est un nombre entier représentant 0 ou 1, et w est un nombre entier allant de 0 à 10, de préférence allant de 0 à 5, les polyols de formule (I) étant plus préférentiellement des polyols de formule (I-A-1). De préférence, dans les formules (I), (I-A), (I-A-1) et (I-A-2) : g est un nombre entier tel que la masse moléculaire en nombre (Mn) du composé de formule (I), (I-A), (I-A-1) ou (I-A-2) va de 600 à 20 000 g/mol; R 1 est un radical alkylène, saturé ou insaturé, linéaire ou ramifié, comprenant de 2 à 18 atomes de carbone, de préférence de 2 à 12 atomes de carbone et encore plus préférentiellement de 2 à 6 atomes de carbone. Le polyol de formule (I) est de préférence le suivant : dans laquelle g et R 1 sont tels que définis précédemment, R 1 étant de préférence un propylène ramifié. Polyols de formule (II) Les polyols de formule (II) peuvent être obtenus par un procédé comprenant : i) une réaction de polycondensation entre un entre au moins un composé de formule (VII) ou l’un de ses dérivés esters, dérivés poly(hydroxyalcanoate)s ou dérivés (macro)lactones, tel que décrit ci-dessus, avec au moins un composé de formule (IX) ou l’un de ses dérivés esters : dans laquelle f’ et R 2 sont tels que définis précédemment dans la formule (II); puis ii) une réaction d’alcoxylation du produit obtenu à l’étape i) avec un composé de formule (X) : dans laquelle R 0 est tel que défini précédemment dans la formule (II). La définition, les modes de réalisation, et modes préférés pour le composé de formule (VII), ainsi que ses dérivés, sont identiques à ce qui a été décrit précédemment, et ne sont pas réitérés. Ils sont applicables également pour la préparation des polyols de formule (II). Le composé de formule (IX) peut être un diacide carboxylique ou un triacide carboxylique, de préférence un diacide carboxylique. Le composé de formule (IX) peut être choisi dans le groupe constitué de l’acide propanedioique (C3), de l’acide butanedioique (C4), de l’acide pentanedioique (C5), de l’acide hexanedioique (C6), de l’acide heptanedioique (C7), de l’acide octanedioique (C8), de l’acide nonanedioique (C9), de l’acide decanedioique (C10), de l’acide undécanedioïque (C11), de l’acide dodécanedioïque (C12), de l’acide tridécanedioïque (C13), de l’acide tétradécanedioïque (C14), de l’acide pentadécanedioïque (C15), de l’acide hexadécanedioïque (C16), de l’acide heptadécanedioïque (C17), de l’acide octadécanedioïque (C18), de l’acide nonadécanedioïque (C19), de l’acide eicosanedioïque (C20), de l’acide heneicosanedioïque (C21), des acides gras dimères (C21), de l’acide docosanedioïque (C22), de l’acide trocosanedioïque (C23), de l’acide tétracosanedioïque (C24), de l’acide pentacosanedioïque (C25), de l’acide hexacosanedioïque (C26), de l’acide heptacosanedioïque (C27), de l’acide octacosanedioïque (C28), de l’acide nonacosanedioïque (C29), de l’acide triacontanedioïque (C30), de l’acide cyclohexanediacétique (C10), de l’acide 1,4-cyclohexanedicarboxylique (C8), l’acide 3,4,5,6-tetrahydrophthalique (C8) et de leurs analogues insaturés et/ou branchés, de l’acide 2,5-furanedicarboxylique acide (C6), de l’acide isophtalique (C8), l’acide téréphtalique (C8), des acides gras dimères (C18), des acides gras dimères (C20), des acides gras dimères (C21), des acides gras dimères (C22), des acides gras dimères (C26), des acides gras dimères (C36), de l’acide 1,2,3-propanetricarboxylique (C6), de l’acide 1,3,5-cyclohexanetricarboxylique (C9), de l’acide 1,3,5-benzenetricarboxylique (C9), de l’acide triméllitiques (C9), des acides gras trimères (C54), de leurs analogues insaturés et/ou branchés, et de leurs mélanges. Dans le cadre de l’invention, on entend de manière équivalente les termes « acide gras dimère », « acide gras dimérisé » et « dimère d’acide gras ». Les dimères d’acides gras en C21, et leurs dérivés esters, peuvent être préparés par une éne-réaction entre l’acide acrylique et l’acide linoléique (C18 :2) ou de leurs dérivés ester. Un procédé est notamment décrit dans US 5,053,534. Des exemples d’acides gras dimères en C21 sont : Les dimères d’acides gras en C22, et leurs dérivés esters, peuvent être préparés par pyrolyse de l’huile de ricin. Un procédé de préparation est notamment décrit dans Yasa, S.R. etal. “Synthesis of 10-undecenoic acid based C22-dimer acid esters and their evaluation as potential lubricant basestocks”, publié dans “Industrial Crops & Products”, 2017, 103, 141-151, Elsevier Edition Les dimères d’acides gras en C18 à C22, et leurs dérivés esters, peuvent être préparés par self-métathèse d’acide undécylénique, d’acide oléique, d’acide ricinoléique, d’acide 11-eicosenoique. Un procédé de préparation est notamment décrit dans Ngo, H.L. et al. in “Metathesis of Unsaturated Fatty Acids: Synthesis of Long Chain Unsaturated-α,ω- Dicarboxylic Acids”, published in JAOCS J. of Am. Org. Chem. Soc. 2006, 83 (7), 629-634 . Les dimères d’acides gras en C36, et leurs dérivés esters, peuvent être préparés par oligomérisation d’acides gras mono- et poly-insaturés ou de leurs dérivés ester. Un procédé de préparation est notamment décrit dans WO 01/09066. Des exemples d’acide gras dimères en C36 sont : Il existe également des acides gras dimères disponibles commercialement. On peut ainsi mentionner comme exemple d’acide gras dimères insaturés le PRIPOL 1012 (mélange 97% mini. en poids de dimère / 1% max. en poids de trimère), le PRIPOL 1013 (mélange 95 à 98 % en poids de dimère / 2 à 4% en poids de trimère), le PRIPOL 1017 (mélange 75 à 80 % en poids de dimère / 20 à 23% en poids de trimère), le PRIPOL 1022 (mélange 72 à 79% de dimère / 20 à 23% de trimère), le PRIPOL (mélange 75 à 80 % en poids de dimère / 18 à 22% en poids de trimère) commercialisés par CRODA ainsi que le RADIACID 0970 (mélange 95 à 98% en poids de dimère / 3% max. en poids de trimère) commercialisé par OLEON, ou comme exemple d’acide gras dimères hydrogénés le PRIPOL 1006 (mélange 92 à 98 % en poids de dimère / 1% max. en poids de trimère) et le PRIPOL 1025 (mélange 75 à 80% en poids de dimère / 18 à 22% en poids de trimère) commercialisés par CRODA. Des acides gras trimères sont également disponibles commercialement. On peut ainsi mentionner comme exemple d’acides gras trimères insaturés le PRIPOL 1040 (mélange contenant 75% en poids de trimère) commercialisés par CRODA ou le RADIACID 0980 (mélange contenant de 50 à 90 % de trimère) commercialisé par OLEON. Les acides gras trimères ainsi que les dérivés esters d’acides gras trimères sont typiquement des produits secondaires obtenus lors de la dimérisation des acides gras. Les acides gras trimères ainsi que les dérivés esters d’acides gras trimères peuvent également être isolés et purifiés, par exemple par distillation. De préférence, le composé de formule (IX) est choisi le groupe constitué de l’acide propanedioique (C3), de l’acide butanedioique (C4), de l’acide pentanedioique (C5), de l’acide hexanedioique (C6), de l’acide heptanedioique (C7), l’acide octanedioique (C8), de l’acide nonanedioique (C9), de l’acide decanedioique (C10), de l’acide undécanedioïque (C11), de l’acide dodécanedioïque (C12), de l’acide tridécanedioïque (C13), de l’acide tétradécanedioïque (C14), de l’acide pentadécanedioïque (C15), de l’acide hexadécanedioïque (C16), de l’acide heptadécanedioïque (C17), de l’acide octadécanedioïque (C18), de l’acide nonadécanedioïque (C19), de l’acide eicosanedioïque (C20), de l’acide heneicosanedioïque (C21), de l’acide docosanedioïque (C22), de l’acide trocosanedioïque (C23), de l’acide tétracosanedioïque (C24), de l’acide pentacosanedioïque (C25), de l’acide hexacosanedioïque (C26), de l’acide heptacosanedioïque (C27), de l’acide octacosanedioïque (C28), de l’acide nonacosanedioïque (C29), de l’acide triacontanedioïque (C30), de leurs analogues insaturés et/ou branchés, et de leurs mélanges. La réaction i) peut être réalisée par tout moyen connu de l’homme du métier, par exemple en présence d’enzymes, de catalyseurs d’estérification ou de catalyseurs de transestérification connus dans le domaine. De préférence, le catalyseur est choisi dans le groupe constitué du méthanolate de sodium, de l’oxyde de magnésium, de l’acétate de zinc, du tétraalkoxyde de titane (tel que par exemple le tétrabutoxyde de titane), et de leurs mélanges. La réaction i) peut être réalisée à une température allant de 150 à 260°C, préférentiellement de 170°C à 240°C, éventuellement sous pression réduite, par exemple à environ 10 mbar. La réaction i) conduit avantageusement à une composition comprenant au moins un polyol de formules suivantes (II-A) ou (II-B): (II-A) (II-B) dans lesquelles R 2 , R a , x, y, z, g’, et étant tels que définis précédemment pour la formule (II). Le composé de formule (IX) peut être choisi dans le groupe constitué de l’oxyde d’éthylène, de l’oxyde de propylène, de l’oxyde de butylène, et de leurs mélanges. La réaction ii) peut être réalisée à une température allant de 70 à 150°C, préférentiellement de 80°C à 130°C, et avantageusement sous 1 à 10 bars de pression. Les polyols de formule (II) sont de préférence ceux de formule (II-A). Les polyols de formule (II-A) sont des polyols de formule (II) dans laquelle f’ = 2. Dans les polyols de formule (II), (II-A) et (II-B) : x, y, z, et R a , indépendamment les uns des autres, peuvent être identiques ou différents pour chaque unité répétitive g’. Par exemple, dans une unité répétitive g’, x = 0, et dans une autre unité répétitive g’, x = 1. Ceci peut notamment résulter de l’utilisation de mélange d’ingrédients pour former le polyol de formule (II), (II-A) ou (II-B). Ceci est également vrai pour chaque unité répétitive g’ de part et d’autre du radical R 2 . En outre, le nombre g’ d’unités répétitives de part et d’autre du radical R 2 peut être identique ou différent, de préférence identique. De même, R 0 est identique ou différent pour chaque unité répétitive t, et ce également de part et d’autre du radical R 2 . De préférence, les polyols de formule (II) sont des polyols de formule (II-A-1) ou (II-A-2) : (II-A-1) (II-A-2) dans lesquelles R 0 , R 2 , x, y, z, g’, t et sont tels que définis précédemment, v est un nombre entier représentant 0 ou 1, et w est un nombre entier allant de 0 à 10, de préférence allant de 0 à 5. De préférence, dans les formules (II), (II-A), (II-A-1) et (II-A-2) : g’ est un nombre entier tel que la masse moléculaire en nombre (Mn) du composé de formule (II), (II-A), (II-A-1) ou (II-A-2) va de 600 à 20 000 g/mol ; R 0 est un méthyle ou éthyle ; R 2 est un radical alkylène, saturé ou insaturé, comprenant de 2 à 20 atomes de carbone, de préférence de 2 à 12 atomes de carbone et encore plus préférentiellement de 2 à 6 atomes de carbone. Le polyol de formule (II) est de préférence le suivant : dans laquelle R 0 , t, R 2 et g’ sont tels que définis précédemment. Polyols de formule (III-1), (III-2) et (III-3) Les polyols de formule (III-1) susmentionnée peuvent être obtenus par réaction de polycondensation d’au moins un dimère d’acide gras de formule (XI-1), ou l’un de ses dérivés esters, avec un diol de formule (XII) : (XI-1) dans laquelle R c , R d , et sont tels que définis précédemment pour la formule (III-1) ; [Chem 17] OH-R 3 -OH (XII) dans laquelle R 3 est tel que défini précédemment pour la formule (III-1). Le polyol de formule (III-2) susmentionnée peut être obtenu par réaction de polycondensation d’au moins un dimère d’acide gras de formule (XI-2), ou l’un de ses dérivés esters, avec un diol de formule (XII) : (X-2) dans lesquelles R 3 et R e sont tels que définis précédemment. Le polyol de formule (III-3) susmentionnée peut être obtenu par réaction de polycondensation d’au moins un dimère d’acide gras de formule (XI-3), ou l’un de ses dérivés esters, avec un diol de formule (XII) : (XI-3) dans lesquelles R 3 et R f sont tels que définis précédemment. La réaction de polycondensation peut être réalisée à une température allant de 150°C à 260°C, préférentiellement de 170°C à 240°C, éventuellement sous pression réduite, par exemple à environ 10 mbar. La réaction de polycondensation peut être réalisée en présence d’un catalyseur d’estérification dans des conditions typiques. Le diol de formule (XII) peut être choisi dans le groupe constitué de l’éthylène glycol (CAS : 107-21-1), du diéthylène glycol, du triéthylène glycol, du tétraéthylène glycol, du 1,2-propanediol, du propylène glycol, du dipropylène glycol, du tripropylène glycol, du tétrapropylène glycol, du 1,6-hexanediol, du 1,5-heptanediol, du 1,7-heptanediol du 1,4-butanediol, du 1,3-butanediol, du 1,2-butanediol, du 1,8-octanediol, du 1,9-nonanediol, du 1,10-decanediol, du 1,11-undecanediol, du 1,11-undecanediol, 1,12-dodecanediol, 1,9-octadecanediol (CAS : 3155-35-9), 1,12-octadecanediol, du 3-éthyl-2-méthyl-1,5-pentanediol, du 2-éthyl-3-propyl-1,5-pentanediol, du 2,4-diméthyl-3-éthyl-1,5-pentanediol, du 2-éthyl-4-méthyl-3-propyl-1,5-pentadiol, du 2,3-diéthyl-4-méthyl-1,5-pentanediol, du 3-éthyl-2,2,4-triméthyl-1,5-pentadiol, 2,2-diméthyl-4-éthyl-3-propyl-1,5-pentanediol, 2-méthyl-2-propyl-1,5-pentanediol, du 2,4-diméthyl-3-éthyl-2-propyl-1,5-pentanediol, du 2,3-dipropyl-4-éthyl-2-méthyl-1,5-pentanediol, du 2-butyl-2-éthyl-1,5-pentanediol, du 2-butyl-2,3-diéthyl-4-méthyl-1,5-pentanediol, du 2-butyl-2,4-diéthyl-3-propyl-1,5-pentanediol, du 3-butyl-2-propyl-1,5-pentanediol, du 2-méthyl-1,5-pentanediol (CAS : 42856-62-2), du 3-méthyl-1,5-pentanediol (MPD, CAS : 4457-71-0), du 2,2-diméthyl-1,3-pentanediol (CAS : 2157-31-5), du 2,2-diméthyl-1,5-pentanediol (CAS : 3121-82-2), du 3,3-diméthyl-1,5-pentanediol (CAS : 53120-74-4), du 2,3-diméthyl-1,5-pentanediol (CAS : 81554-20-3), du 2,2-diméthyl-1,3-propanediol (Néopentylglycol - NPG, CAS : 126-30-7), du 2,2-diethyl-1,3-propanediol (CAS : 115-76-4), du 2-méthyl-2-propyl-1,3-propanediol (CAS : 78-26-2), du 2-butyl-2-éthyl-1,3-propanediol (CAS : 115-84-4), du 2-méthyl-1,3-propanediol (CAS : 2163-42-0), du 2-benzyloxy-1,3-propanediol (CAS : 14690-00-7), du 2,2-dibutyl-1,3-propanediol (CAS : 24765-57-9), du 2,2-diisobutyl-1,3-propanediol, du 2,4-diéthyl-1,5-pentanediol, du 2-éthyl-1,6-hexanediol (CAS : 15208-19-2), du 2,5-diméthyl-1,6-hexanediol (CAS : 49623-11-2), du 5-méthyl-2-(1-methylethyl)-1,3-hexanediol (CAS : 80220-07-1), du 1,4-diméthyl-1,4-butanediol, du 1,5-hexanediol (CAS : 928-40-5), du 3-méthyl-1,6-hexanediol (CAS : 4089-71-8), du 3-tert-butyl-1,6-hexanediol (CAS : 82111-97-5), du 1,3-heptanediol (CAS : 23433-04-7), du 1,2-octanediol (CAS : 1117-86-8), du 1,3-octanediol (CAS : 23433-05-8), du 2,2,7,7-tétraméthyl-1,8-octanediol (CAS : 27143-31-3), du 2-méthyl-1,8-octanediol (CAS : 109359-36-6), du 2,6-diméthyl-1,8-octanediol (CAS : 75656-41-6), du 1,7-octanediol (CAS : 3207-95-2), du 4,4,5,5-tétraméthyl-3,6-dioxa-1,8-octanediol (CAS : 76779-60-7), du 2,2,8,8-tétraméthyl-1,9-Nonanediol (CAS : 85018-58-2), du 1,2-nonanediol (CAS : 42789-13-9), du 2,8-diméthyl-1,9-nonanediol (CAS : 40326-00-9), du 1,5-nonanediol (CAS : 13686-96-9), du 2,9-diméthyl-2,9-dipropyl-1,10-décanediol (CAS : 85018-64-0), du 2,9-dibutyl-2,9-diméthyl-1,10-decanediol (CAS : 85018-65-1), du 2,9-diméthyl-2,9-dipropyl-1,10-décanediol (CAS : 85018-64-0), du 2,9-diéthyl-2,9-diméthyl-1,10-décanediol (CAS : 85018-63-9), du 2,2,9,9-tétraméthyl-1,10-decanediol (CAS : 35449-36-6), du 2-nonyl-1,10-décanediol (CAS : 48074-20-0), du 1,9-décanediol (CAS : 128705-94-2), du 2,2,6,6,10,10-hexaméthyl-4,8-dioxa-1,11-undécanediol (CAS : 112548-49-9), du 1-phényl-1,11-undécanediol (CAS : 109217-58-5), du 2-octyl-1,11-undécanediol (CAS : 48074-21-1), du 2,10-diéthyl-2,10-diméthyl-1,11-undécanediol (CAS : 85018-66-2), du 2,2,10,10-tétramethyl-1,11-undécanediol (CAS : 35449-37-7), du 1-phényl-1,11-undécanediol (CAS : 109217-58-5), du 1,2-undécanediol (CAS : 13006-29-6), du 1,2-dodécanediol (CAS : 1119-87-5), du 2,11-dodécanediol (CAS : 33666-71-6), du 2,11-diéthyl-2,11-diméthyl-1,12-dodécanediol (CAS : 85018-68-4), du 2,11-diméthyl-2,11-dipropyl-1,12-dodécanediol (CAS : 85018-69-5), du 2,11-dibutyl-2,11-diméthyl-1,12-dodécanediol (CAS : 85018-70-8), du 2,2,11,11-tétraméthyl-1,12-dodécanediol (CAS : 5658-47-9), du 1,11-dodécanediol (CAS : 80158-99-2), du 11-méthyl-1,7-dodécanediol (CAS : 62870-49-9), du 1,4-dodécanediol (CAS : 38146-95-1), du 1,3-dodécanediol (CAS : 39516-24-0), du 1,10-dodécanediol (CAS : 39516-27-3), du 2,11-diméthyl-2,11-dodécanediol (CAS : 22092-59-7), du 1,5-dodécanediol (CAS : 20999-41-1), du 6,7-dodécanediol (CAS : 91635-53-9), du cyclohexanediméthanol, du bisphénol A hydrogéné, du cyclohexanediol, de l’alcool ricinoléique, et de leurs mélanges. De préférence, dans les formules (III-1), (III-2), (III-3), (XII), R 3 est un radical alkylène saturé comprenant de 2 à 40 atomes de carbone, préférentiellement de 2 à 10 atomes de carbone. Les dimères d’acides gras et leurs modes de préparation sont tels que détaillés précédemment dans la présente demande. Le dimère d’acide gras de formule (XI-1) peut être choisi parmi ceux dans laquelle : R c est un radical alkyle linéaire insaturé comprenant 9 atomes de carbone, et R d est un radical alkyle linéaire insaturé comprenant 9 atomes de carbone ; R c et R d forment ensemble un cycle ou bicycle insaturé comprenant de 6 à 12 atomes de carbone, substitué par un ou plusieurs groupes alkyles saturés ou insaturés, lesdits groupes alkyles comprenant de 5 à 8 atomes de carbone; ou R c et R d forment ensemble un cycle aromatique comprenant 6 atomes de carbone, substitué par un ou plusieurs groupes alkyles saturés, lesdits groupes alkyles comprenant de 5 à 8 atomes de carbone. Les dimères d’acide gras en C36 de formule (XI-1) sont de préférence choisis dans le groupe constitué des dimères ci-dessous et de leurs mélanges obtenus avantageusement à partir d’une coupe d’acide gras contenant des acides oléique (C18 :1), linoléïque (C18 :2) et linolénique (C18 :3) : Les dimères d’acide gras en C21 de formule (XI-2) et (XI-3) sont de préférence choisis dans le groupe constitué des dimères ci-dessous et de leurs mélanges, lesquels pouvant avantageusement être obtenus via une réaction entre l’acide acrylique et l’acide linoléique (C18 :2) : Polyols de formule (IV-1), (IV-2) et (IV-3) Les polyols de formule (IV-1) susmentionnée peuvent être obtenus par une réaction de polycondensation d’au moins un alcool gras dimère de formule (XIII-1) avec un diacide carboxylique de formule (XIV) : (XIII-1) dans lesquelles R g , R h , R 4 , et sont tels que définis précédemment pour la formule (IV-1). Les polyols de formules (IV-2) et (IV-3) peuvent être obtenus par une réaction de polycondensation d’au moins un alcool gras dimère de formules respectivement (XI-2) et (XI-3), avec un diacide carboxylique de formule (XIV) : (XIII-2) (XIII-3) dans lesquelles R 4 , R i , et R j sont tels que définis précédemment pour les formules (IV-2) et (IV-3) La réaction de polycondensation peut être réalisée à une température allant de de 150 à 260°C, préférentiellement de 170°C à 240°C, éventuellement sous pression réduite, par exemple à environ 10 mbar. La réaction de polycondensation peut être réalisée en présence d’un catalyseur dans des conditions d’estérification typiques. Il peut s’agir des mêmes que ceux déjà mentionnés précédemment pour d’autres formules de polyols. Le diacide de formule (XIV) est de préférence choisi dans le groupe constitué de l’acide propanedioique (C3), de l’acide butanedioique (C4), de l’acide pentanedioique (C5), de l’acide hexanedioique (C6), de l’acide heptanedioïque (C7), de l’acide octanedioïque (C8), de l’acide nonanedioïque (C9), de l’acide décanedioïque (C10), de l’acide undécanedioïque (C11), de l’acide dodécanedioïque (C12), de l’acide tridécanedioïque (C13), de l’acide tétradécanedioïque (C14), de l’acide pentadécanedioïque (C15), de l’acide hexadécanedioïque (C16), de l’acide heptadécanedioïque (C17), de l’acide octadécanedioïque (C18), de l’acide nonadécanedioïque (C19), de l’acide eicosanedioïque (C20), de l’acide heneicosanedioïque (C21), de l’acide docosanedioïque (C22), de l’acide trocosanedioïque (C23), de l’acide tétracosanedioïque (C24), de l’acide pentacosanedioïque (C25), de l’acide hexacosanedioïque (C26), de l’acide heptacosanedioïque (C27), de l’acide octacosanedioïque (C28), de l’acide nonacosanedioïque (C29), de l’acide triacontanedioïque (C30), et de leurs analogues insaturés et branchés, et leurs mélanges. Les dimères d’alcool gras en C36 de formule (XIII-1) sont de préférence choisis dans le groupe constitué des dimères ci-dessous et de leurs mélanges, lesquels pouvant avantageusement être obtenus selon les procédés mentionnés précédemment dans la présente demande : Les dimères d’alcools gras en C21 de formules (XIII-2) et (XIII-3) sont de préférence choisis dans le groupe constitué des dimères ci-dessous et de leurs mélanges, lesquels pouvant avantageusement être obtenus par réduction ou hydrogénation des dimères d’acides gras correspondants : Polyols de formule (V) Les polyols de formule (V) peuvent être obtenus par réaction de polycondensation d’un diol de formule (XV) avec un diacide carboxylique de formule (XVI) : (XV) dans lesquelles R b , R 5 , x, y, z, et sont tels que définis précédemment. La réaction de polycondensation peut être réalisée par tout moyen connu de l’homme du métier, par exemple en présence d’enzymes ou de catalyseurs de transestérification connus dans le domaine. De préférence, le catalyseur est choisi dans le groupe constitué du méthanolate de sodium, de l’oxyde de magnésium, de l’acétate de zinc, du dioxyde de germanium, du tétraalkoxyde de titane (tel que par exemple le tétrabutoxyde de titane), et de leurs mélanges. La réaction de polycondensation peut être réalisée à une température allant de 150°C à 260°C, préférentiellement de 170°C à 240°C, éventuellement sous pression réduite, par exemple à environ 10 mbar. Le diol de formule (XV) peut être choisi parmi : l’alcool ricinoléïque (CAS : 540-11-4), l’alcool isoricinoléïque (CAS : 100242-34-0), l’alcool strophantique (CAS : 100242-34-0), l’alcool densipolique, l’alcool lesquérolique, l’alcool auricolique, l’alcool 9-hydroxyméthylstéarique, l’alcool 10-hydroxyméthylstéarique, l’alcool 12-hydroxystéarique (CAS : 2726-73-0), et leurs mélanges. Le diacide carboxylique de formule (XVI) est de préférence choisi dans le groupe constitué de l’acide malonique (C3), de l’acide succinique (C4), de l’acide glutarique (C5), de l’acide adipique (C6), de l’acide heptanedioïque (C7), de l’acide octanedioïque (C8), de l’acide nonanedioïque (C9), de l’acide décanedioïque (C10), de l’acide undécanedioïque (C11), de l’acide dodécanedioïque (C12), de l’acide tridécanedioïque (C13), de l’acide tétradécanedioïque (C14), de l’acide pentadécanedioïque (C15), de l’acide hexadécanedioïque (C16), de l’acide heptadécanedioïque (C17), de l’acide octadécanedioïque (C18), de l’acide nonadécanedioïque (C19), de l’acide eicosanedioïque (C20), de l’acide heneicosanedioïque (C21), de l’acide docosanedioïque (C22), de l’acide trocosanedioïque (C23), de l’acide tétracosanedioïque (C24), de l’acide pentacosanedioïque (C25), de l’acide hexacosanedioïque (C26), de l’acide heptacosanedioïque (C27), de l’acide octacosanedioïque (C28), de l’acide nonacosanedioïque (C29), de l’acide triacontanedioïque (C30), et de leurs analogues insaturés et branchés, et de leurs mélanges. Les diols de formule (XV) sont de préférence choisis parmi les composés suivants et leurs mélanges : Les diols de formule (XV) peuvent être obtenus par hydrogénation des composés hydroxyalcanoiques correspondant selon selon le procédé décrit dans WO 2013/156341. De préférence, dans les formules (V) et (XV) susmentionnées, R b représente un radical alkyle linéaire, saturé ou insaturé, comprenant de 5 à 14 atomes de carbone, encore plus préférentiellement de 6 à 9 atomes de carbone. Les polyols de formule (V) sont de préférence ceux de formule (V-A) ou (V-B) : (V-A) (V-B) dans laquelle R 5 , x, y, z, p, v, w, et sont tels que définis précédemment. De préférence, dans les formules (V), (V-A), et (V-B): p est un nombre entier tel que la masse moléculaire en nombre (Mn) du composé de formule (V) varie de 1 000 à 20 000 g/mol ; R 5 est un radical alkylène, saturé ou insaturé, comprenant de 2 à 20 atomes de carbone, de préférence de 2 à 12 atomes de carbone et encore plus préférentiellement de 2 à 6 atomes de carbone. Le polyol de formule (V) est de préférence choisi parmi les polyols suivants : dans lesquels R 5 et p sont tels que définis précédemment. Polyols de formule (VI) Les polyols de formule (VI) susmentionnée peuvent être obtenus par réaction de polycondensation d’au moins un diacide carboxylique de formule (XVII), ou l’un de ses dérivés esters, avec un diol de formule (XVIII) : (XVII) dans lesquelles R 6 , R k et s sont tels que définis précédemment. La réaction de polycondensation peut être réalisée par tout moyen connu de l’homme du métier, par exemple en présence d’enzymes ou de catalyseurs de transestérification connus dans le domaine. De préférence, le catalyseur est choisi dans le groupe constitué du méthanolate de sodium, de l’oxyde de magnésium, de l’acétate de zinc, du dioxyde de germanium, du tétraalcoxyde de titane (tel que par exemple le tétrabutoxyde de titane), et de leurs mélanges. La réaction de polycondensation peut être réalisée à une température allant de 150°C à 260°C, préférentiellement de 150°C à 240°C, éventuellement sous pression réduite, par exemple à environ 10 mbar. Le diol de formule (XVIII) est de préférence choisi dans le groupe constitué de de l’éthylène glycol (CAS : 107-21-1), du diéthylène glycol, du triéthylène glycol, du tétraéthylène glycol, du 1,2-propanediol, du propylène glycol, du dipropylène glycol, du tripropylène glycol, du tétrapropylène glycol, du 1,6-hexanediol, du 1,5-heptanediol, du 1,7-heptanediol du 1,4-butanediol, du 1,3-butanediol, du 1,2-butanediol, du 1,8-octanediol, du 1,9-nonanediol, du 1,10-decanediol, du 1,11-undecanediol, du 1,11-undecanediol, 1,12-dodecanediol, 1,12-octadecanediol, du 3-éthyl-2-méthyl-1,5-pentanediol, du 2-éthyl-3-propyl-1,5-pentanediol, du 2,4-diméthyl-3-éthyl-1,5-pentanediol, du 2-éthyl-4-méthyl-3-propyl-1,5-pentadiol, du 2,3-diéthyl-4-méthyl-1,5-pentanediol, du 3-éthyl-2,2,4-triméthyl-1,5-pentadiol, 2,2-diméthyl-4-éthyl-3-propyl-1,5-pentanediol, 2-méthyl-2-propyl-1,5-pentanediol, du 2,4-diméthyl-3-éthyl-2-propyl-1,5-pentanediol, du 2,3-dipropyl-4-éthyl-2-méthyl-1,5-pentanediol, du 2-butyl-2-éthyl-1,5-pentanediol, du 2-butyl-2,3-diéthyl-4-méthyl-1,5-pentanediol, du 2-butyl-2,4-diéthyl-3-propyl-1,5-pentanediol, du 3-butyl-2-propyl-1,5-pentanediol, du 2-méthyl-1,5-pentanediol (CAS : 42856-62-2), du 3-méthyl-1,5-pentanediol (MPD, CAS : 4457-71-0), du 2,2-diméthyl-1,3-pentanediol (CAS : 2157-31-5), du 2,2-diméthyl-1,5-pentanediol (CAS : 3121-82-2), du 3,3-diméthyl-1,5-pentanediol (CAS : 53120-74-4), du 2,3-diméthyl-1,5-pentanediol (CAS : 81554-20-3), du 2,2-diméthyl-1,3-propanediol (Néopentylglycol - NPG, CAS : 126-30-7), du 2,2-diethyl-1,3-propanediol (CAS : 115-76-4), du 2-méthyl-2-propyl-1,3-propanediol (CAS : 78-26-2), du 2-butyl-2-éthyl-1,3-propanediol (CAS : 115-84-4), du 2-méthyl-1,3-propanediol (CAS : 2163-42-0), du 2-benzyloxy-1,3-propanediol (CAS : 14690-00-7), du 2,2-dibutyl-1,3-propanediol (CAS : 24765-57-9), du 2,2-diisobutyl-1,3-propanediol, du 2,4-diéthyl-1,5-pentanediol, du 2-éthyl-1,6-hexanediol (CAS : 15208-19-2), du 2,5-diméthyl-1,6-hexanediol (CAS : 49623-11-2), du 5-méthyl-2-(1-methylethyl)-1,3-hexanediol (CAS : 80220-07-1), du 1,4-diméthyl-1,4-butanediol, du 1,5-hexanediol (CAS : 928-40-5), du 3-méthyl-1,6-hexanediol (CAS : 4089-71-8), du 3-tert-butyl-1,6-hexanediol (CAS : 82111-97-5), du 1,3-heptanediol (CAS : 23433-04-7), du 1,2-octanediol (CAS : 1117-86-8), du 1,3-octanediol (CAS : 23433-05-8), du 2,2,7,7-tétraméthyl-1,8-octanediol (CAS : 27143-31-3), du 2-méthyl-1,8-octanediol (CAS : 109359-36-6), du 2,6-diméthyl-1,8-octanediol (CAS : 75656-41-6), du 1,7-octanediol (CAS : 3207-95-2), du 4,4,5,5-tétraméthyl-3,6-dioxa-1,8-octanediol (CAS : 76779-60-7), du 2,2,8,8-tétraméthyl-1,9-Nonanediol (CAS : 85018-58-2), du 1,2-nonanediol (CAS : 42789-13-9), du 2,8-diméthyl-1,9-nonanediol (CAS : 40326-00-9), du 1,5-nonanediol (CAS : 13686-96-9), du 2,9-diméthyl-2,9-dipropyl-1,10-décanediol (CAS : 85018-64-0), du 2,9-dibutyl-2,9-diméthyl-1,10-decanediol (CAS : 85018-65-1), du 2,9-diméthyl-2,9-dipropyl-1,10-décanediol (CAS : 85018-64-0), du 2,9-diéthyl-2,9-diméthyl-1,10-décanediol (CAS : 85018-63-9), du 2,2,9,9-tétraméthyl-1,10-decanediol (CAS : 35449-36-6), du 2-nonyl-1,10-décanediol (CAS : 48074-20-0), du 1,9-décanediol (CAS : 128705-94-2), du 2,2,6,6,10,10-hexaméthyl-4,8-dioxa-1,11-undécanediol (CAS : 112548-49-9), du 1-phényl-1,11-undécanediol (CAS : 109217-58-5), du 2-octyl-1,11-undécanediol (CAS : 48074-21-1), du 2,10-diéthyl-2,10-diméthyl-1,11-undécanediol (CAS : 85018-66-2), du 2,2,10,10-tétramethyl-1,11-undécanediol (CAS : 35449-37-7), du 1-phényl-1,11-undécanediol (CAS : 109217-58-5), du 1,2-undécanediol (CAS : 13006-29-6), du 1,2-dodécanediol (CAS : 1119-87-5), du 2,11-dodécanediol (CAS : 33666-71-6), du 2,11-diéthyl-2,11-diméthyl-1,12-dodécanediol (CAS : 85018-68-4), du 2,11-diméthyl-2,11-dipropyl-1,12-dodécanediol (CAS : 85018-69-5), du 2,11-dibutyl-2,11-diméthyl-1,12-dodécanediol (CAS : 85018-70-8), du 2,2,11,11-tétraméthyl-1,12-dodécanediol (CAS : 5658-47-9), du 1,11-dodécanediol (CAS : 80158-99-2), du 11-méthyl-1,7-dodécanediol (CAS : 62870-49-9), du 1,4-dodécanediol (CAS : 38146-95-1), du 1,3-dodécanediol (CAS : 39516-24-0), du 1,10-dodécanediol (CAS : 39516-27-3), du 2,11-diméthyl-2,11-dodécanediol (CAS : 22092-59-7), du 1,5-dodécanediol (CAS : 20999-41-1), du 6,7-dodécanediol (CAS : 91635-53-9), , du cyclohexanediméthanol, du bisphénol A hydrogéné, du cyclohexanediol, de l’alcool ricinoléique, et de leurs mélanges. De préférence, dans les formules (VI), et (XVIII), R 6 est un radical alkylène, saturé ou insaturé, comprenant de 2 à 40 atomes de carbone, encore plus avantageusement de 2 à 20 atomes de carbone. Les diacides carboxyliques de formule (XVII) sont de préférence choisis parmi les composés suivants et leurs mélanges : Les diacides carboxyliques de formule (XVII) peuvent être obtenus par conversion catalytique des acides formylalcanoiques correspondants selon le procédé décrit dans US 3,804,895. Les polyols de formule (VI) sont de préférence ceux de formule (VI-A) et (VI-B) : (VI-A) (VI-B) dans lesquelles R 6 et u sont tels que définis précédemment. Composition G1 L’indice hydroxyle (noté IOH) du polyol A2, et plus généralement d’un polyol, (noté IOH) représente le nombre de fonctions hydroxyles par gramme de polyol et est exprimé sous la forme du nombre équivalent de milligrammes de potasse (KOH) utilisés dans le dosage des fonctions hydroxyles, déterminé par titrimétrie selon la norme ISO 14900 : 2017. L’IOH est relié à la masse moléculaire moyenne en nombre Mn par la relation : [math 1] IOH = (f n x 1000 x 56,11)/Mn dans laquelle f n est la fonctionnalité moyenne des chaînes, et Mn est la masse moléculaire moyenne. Le polyol A2 peut avoir un IOH allant de 6 à 187 mg KOH/g, de préférence de 11 à 112 mg KOH/g, de préférence 19 à 112 mg KOH/g et encore plus préférentiellement de 28 à 95 mg KOH/g. De préférence, la composition G1 comprend au moins un polyol A2 choisi parmi les polyols de formule (I) et leurs mélanges. L’indice hydroxyle IOH de la composition G1 peut aller de 5 à 187 mg KOH/g, de préférence de 11 à 112 mg KOH/g et encore plus préférentiellement de 30 à 95 mg KOH/g. De préférence, la composition G1 comprend plus de 80% en poids de polyol(s) A2, plus préférentiellement plus de 90% en poids, et encore plus préférentiellement plus de 95% en poids de polyol(s) A2. De préférence, la composition G1 ne comprend pas de polypropylène glycol, et encore plus préférentiellement ne comprend pas de polyéther polyol. De préférence, la composition G1 ne comprend pas de polyoléfine polyol. Composant – NCO Le composant -NCO est une composition comprenant au moins un polyuréthane obtenu par réaction de polyaddition à partir d’une composition G1 comprenant au moins un polyol A2 et d’une composition G2 comprenant au moins un polyisocyanate, Composition G2 La composition G2 peut comprendre un polyisocyanate ou un mélange de polyisocyanates différents. Le polyisocyanate peut être choisi parmi les diisocyanates, les triisocyanates et leurs mélanges. Parmi les diisocyanates, on peut par exemple citer le groupe constitué de l’isophorone diisocyanate (IPDI), du pentaméthylène diisocyanate (PDI), de l’hexaméthylène diisocyanate (HDI), de l’heptane diisocyanate, de l’octane diisocyanate, du nonane diisocyanate, du décane diisocyanate, de l’undécane diisocyanate, du dodécane diisocyanate, du 4,4’-méthylènebis(cyclohexylisocyanate) (4,4’-HMDI), du norbornane diisocyanate, du norbornène diisocyanate, du 1,4-cyclohexane diisocyanate (CHDI), du méthylcyclohexane diisocyanate, de l’éthylcyclohexane diisocyanate, du propylcyclohexane diisocyanate, du méthyldiéthylcyclohexane diisocyanate, du cyclohexane diméthylène diisocyanate, du 1,5-diisocyanato-2-méthylpentane (MPDI), du 1,6-diisocyanato-2,4,4-triméthylhexane, du 1,6-diisocyanato-2,2,4-triméthylhexane (TMDI), du 4-isocyanatométhyl-1,8-octane diisocyanate (TIN), du (2,5)-bis(isocyanatométhyl)bicyclo[2.2.1]heptane (2,5-NBDI), du (2,6)-bis(isocyanatométhyl)bicyclo[2.2.1]heptane (2,6-NBDI), du 1,3-bis(isocyanatomethyl)cyclohexane (1,3-H6-XDI), du 1,4-bis(isocyanatomethyl)-cyclohexane (1,4-H6-XDI), du xylylène-diisocyanate (XDI) (en particulier le m-xylylène diisocyanate (m-XDI)), du toluène diisocyanate (en particulier le 2,4-toluène diisocyanate (2,4-TDI) et/ou le 2,6-toluène diisocyanate (2,6-TDI)), du diphénylméthane diisocyanate (en particulier le 4,4'-diphénylméthane diisocyanate (4,4’-MDI) et/ou le 2,4'-diphénylméthane diisocyanate (2,4’-MDI)), du tétraméthylxylylène diisocyanate (TMXDI) (en particulier le tétraméthyl (méta)xylylène diisocyanate), d’un allophanate de PDI (n = 5) ou de HDI (n= 6) ayant par exemple la formule (Y) suivante : (Y) dans laquelle p est un nombre entier allant de 1 à 2, q est un nombre entier allant de 0 à 9, et de préférence 2 à 5, R c représente une chaine hydrocarbonée, saturée ou insaturée, cyclique ou acyclique, linéaire ou ramifiée, comprenant de 1 à 20 atomes de carbone, de préférence de 6 à 14 atomes de carbone, R d représente un groupe divalent alkylène, linéaire ou ramifié, ayant de 2 à 4 atomes de carbones, et de préférence un groupe divalent propylène ; et de leurs mélanges. Les diisocyanates sont de préférence des diisocyanates aromatiques, des diisocyanates arylaliphatiques ou cycloaliphatiques. De préférence, les diisocyanates sont choisis parmi le toluène diisocyanate (en particulier le 2,4-toluène diisocyanate (2,4-TDI) et/ou le 2,6-toluène diisocyanate (2,6-TDI)), le diphénylméthane diisocyanate (en particulier le 4,4'-diphénylméthane diisocyanate (4,4’-MDI) et/ou le 2,4'-diphénylméthane diisocyanate (2,4’-MDI)), l’isophorone diisocyanate (IPDI), le xylylène-diisocyanate (XDI) (en particulier le m-xylylène diisocyanate (m-XDI)), les allophanates de HDI ou de PDI, et leurs mélanges. Parmi les triisocyanates, on peut par exemple citer les isocyanurates, les biurets, et les adduits de diisocyanates et de triols. Les isocyanurates peuvent être utilisé(s) sous la forme d’un mélange technique de (poly)isocyanurate(s) de pureté supérieure ou égale à 70% en poids isocyanurate(s). A titre d’exemple de trimères de diisocyanates, on peut citer : le trimère isocyanurate d’hexaméthylène diisocyanate (HDI) : le trimère isocyanurate d’isophorone diisocyanate (IPDI) : A titre d’exemple d’adduits de diisocyanates et de triols utilisables selon l’invention, on peut citer l’adduit de méta-xylylène diisocyanate et de triméthylolpropane, tel que représenté ci-dessous. Cet adduit est commercialisé par exemple par la société MITSUI CHEMICALS, Inc sous la dénomination « TAKENATE® D-110N » : Les polyisocyanates sont largement disponibles dans le commerce. A titre d’exemple, on peut citer le « SCURANATE® TX » commercialisé par la société VENCOREX, correspondant à un 2,4-TDI de pureté de l’ordre de 95%, le « SCURANATE® T100 » commercialisé par la société VENCOREX, correspondant à un 2,4-TDI de pureté supérieure à 99% en poids, le « DESMODUR® I » commercialisé par la société COVESTRO, correspondant à un IPDI. Selon un mode de réalisation préféré, le polyisocyanate est un diisocyanate aromatique, et encore plus préférentiellement il s’agit du diphénylméthane diisocyanate. Le diphénylméthane diisocyanate peut comprendre au moins 4% en poids de l’isomère 4,4’ sur la base de son poids total. On peut citer par exemple l'Isonate ® M125 de la société DOW dont la teneur en isomère 4,4' est d'au moins 97 % en poids, et la teneur en isomère 2,2' est inférieure à 0,1 %. Le pourcentage en groupe –NCO de ce produit (exprimé en poids/poids) est égal à 33,6 %, le LUPRANAT MIPS disponible chez BASF qui est un mélange de 4,4’-MDI et de 2,4’-MDI contenant entre 46,6% et 52,5% en poids d’isomère 4,4’-MDI et moins de 0.2% en poids d’isomère 2,2’-MDI avec une teneur massique en groupe isocyanate NCO de 33,5%, le WANNATE MDI-10 commercialisé par WANHUA dont la teneur en isomère 4,4’ est de 4 à 12%. La composition G2 peut comprendre plus de 90% en poids de polyisocyanate(s), de préférence plus de 95% en poids, préférentiellement plus de 99% en poids, et encore plus préférentiellement elle est constituée de polyisocyanate(s). Etape polyaddition La réaction de polyaddition peut être mise en œuvre à une température inférieure à 95°C, par exemple entre 50°C et 80°C. La réaction de polyaddition peut être réalisée dans des quantités telles que le rapport molaire NCO/OH (r1) va de 1,3 à 8, de préférence de 1,5 à 5,5. Dans le cadre de l’invention, et sauf mention contraire, (r1) est le rapport molaire NCO/OH correspondant au rapport molaire du nombre de groupes isocyanates (NCO) sur le nombre de groupes hydroxyles (OH) portés par l’ensemble des polyisocyanate(s) et polyol(s) présents dans le milieu réactionnel. La réaction de polyaddition peut être mise en œuvre en présence ou non d’au moins un catalyseur de réaction. Le catalyseur peut être tout catalyseur connu de l'homme du métier pour catalyser la formation de polyuréthane par réaction d’au moins un polyisocyanate avec au moins un polyol. Une quantité allant jusqu’à 0,3% en poids de catalyseur(s) par rapport au poids du milieu réactionnel peut être utilisée. La réaction peut également être mise en œuvre en présence d’un solvant. Le solvant peut être choisi dans le groupe constitué des esters, des cétones, des composés aromatiques, et de leurs mélanges. Le solvant peut être ajouté ou peut provenir des réactifs de départ en solution dans ledit solvant. Le solvant peut par exemple être choisi dans le groupe constitué des esters, des cétones, des composés aromatiques, et de leurs mélanges. Le solvant peut par exemple être choisi parmi l’acétate d’éthyle, l’acétate de butyle, la méthyléthylcétone, la méthylisobutylcétone, l’acétone, le toluène, le xylène, et leurs mélanges. Le polyuréthane (extrait sec) peut avoir un pourcentage massique en groupes NCO allant de 1% à 20% en poids, de préférence de 2% à 15% en poids par rapport au poids total du polyuréthane. Composant -NCO Le composant –NCO peut comprendre de 20% à 100% en poids, de préférence de 30% à 100% en poids, plus préférentiellement de 40% à 100% en poids de polyuréthane(s) (extrait sec) par rapport au poids total dudit composant –NCO. Le polyuréthane peut être un seul polymère ou un mélange de polymère. La mesure de viscosité à 23°C ou 40°C peut se faire à l’aide d’un viscosimètre Brookfield selon la norme ISO 2555 publiée en 2018. Typiquement, la mesure réalisée à 23°C ou 40°C peut se faire à l’aide d’un viscosimètre Brookfield RVT, d’une aiguille adaptée au domaine de viscosité et à une vitesse de rotation également adaptée au domaine de viscosité. Le composant –NCO peut comprendre au moins un additif choisi dans le groupe constitué des plastifiants, des catalyseurs, des agents rhéologiques, des solvants, des pigments, des promoteurs d’adhérence, des absorbeurs d’humidité, des stabilisants UV (ou antioxydants), des colorants, des charges, et de leurs mélanges. A titre d’exemple d’agent plastifiant utilisable, on peut citer n’importe quel agent plastifiant habituellement utilisé dans le domaine des adhésifs tels que par exemple les résines époxy, les phtalates, les benzoates, les esters de trimethylolpropane, les esters de triméthyloléthane, les esters de triméthylolméthane, les esters de glycérol, les esters de pentaerythritol, les huiles minérales napthéniques, les adipates, les cyclohexyldicarboxylates, les huiles paraffiniques, les huiles naturelles (éventuellement époxydées), les polypropylènes, les polybutylènes, les polyisoprènes hydrogénés, et leurs mélanges. Le composant -NCO peut comprendre au moins un solvant, par exemple en une quantité allant de 0% à 60% en poids, de préférence allant de 0% à 50% en poids, et encore plus préférentiellement de 0 à 45% en poids, par rapport au poids total du composant –NCO. Le solvant peut être choisi parmi les solvants organiques et alcooliques tels que l’acétate d’éthyle, l’acétone, la méthyl éthyl cétone, le xylène, l’éthanol, l’isopropanol, le tétrahydrofurane, le méthyl-tétrahydrofurane, ou encore parmi l’« ISANE® » (à base d’isoparaffines, disponible auprès de la société TOTAL) ou l’ « EXXOL® D80 » (à base d’hydrocarbures aliphatiques, disponible auprès de la société EXXON MOBIL CHEMICAL). Le composant –NCO non solvanté (extrait sec) peut avoir une viscosité à 40°C allant de 400 mPa.s à 6000 mPa.s, de préférence 500 mPa.s à 5000 mPa.s. Le composant –NCO solvanté (60 % d’extrait sec) peut avoir une viscosité à 23°C allant de 20 à 6000 mPa.s, de préférence 50 à 5000 mPa.s. Le composant –NCO solvanté (70 % d’extrait sec) peut avoir une viscosité à 23°C inférieure à 8000 mPa.s, de préférence inférieure à 6000 mPa.s. Le composant –NCO solvanté (75 % d’extrait sec) peut avoir une viscosité à 23°C inférieure à 12000 mPa.s, de préférence inférieure à 9000 mPa.s. Dans le cadre de l’invention, on entend par « composant –NCO solvanté » un composant –NCO comprenant au moins un solvant. COMPOSANT -OH Le composant –OH peut comprendre au moins 80% en poids de polyol A1 ou d’un mélange de polyols A1 différents (extrait sec). Le polyol A1 peut être choisi parmi : - un polyol de formule (I), (II), (III-1), (III-2), (III-3), (IV-1), (IV-2), (IV-3), (V) ou (VI) telles que définies ci-dessus, - un polyol de type triglycéride hydroxylé extrait de matières végétales naturelles ou génétiquement modifiées (par exemple ricin, caméline, palmier, légumineuse, lesquerella, brassica ou brassicacea), - un polyol issu de l’hydroxylation d’huiles végétales insaturées, - un polyol issu de l’hydroxyméthylation d’huiles végétales insaturées, ou - leurs mélanges. De préférence, le polyol A1 est un polyol de type triglycéride hydroxylé issu d’huile végétale naturellement hydroxylée. L’huile de ricin est une huile végétale obtenue à partir des graines de ricin, et est constituée de triglycérides (triesters d’acide gras), lesdits acides gras comprenant pour environ 90% en poids un acide gras en C18 mono-insaturé et hydroxylé : l’acide ricinoléïque. Le triglycéride de l’acide ricinoléïque a la formule suivante : De préférence, le composant –OH ne comprend pas de polyol ayant une masse moléculaire en nombre Mn inférieure ou égale à 500 g/mol. De préférence, le composant -OH comprend uniquement des polyols de type triglycéride issus d’huile végétale, et encore plus préférentiellement issus d’huile de ricin. Le composant –OH peut comprendre au moins un additif choisi dans le groupe constitué des plastifiants, des catalyseurs, des agents rhéologiques, des solvants, des pigments, des promoteurs d’adhérence, des absorbeurs d’humidité, des stabilisants UV (ou antioxydants), des colorants, des charges, et de leurs mélanges. A titre d’exemple d’agent plastifiant utilisable, on peut citer n’importe quel agent plastifiant habituellement utilisé dans le domaine des adhésifs tels que par exemple les résines époxy, les phtalates, les benzoates, les esters de trimethylolpropane, les esters de triméthyloléthane, les esters de triméthylolméthane, les esters de glycérol, les esters de pentaerythritol, les huiles minérales napthéniques, les adipates, les cyclohexyldicarboxylates, les huiles paraffiniques, les huiles naturelles (éventuellement époxydées), les polypropylènes, les polybutylènes, les polyisoprènes hydrogénés, et leurs mélanges. Le composant –OH non solvanté (extrait sec) peut avoir une viscosité à 35°C allant de 10 mPa.s à 3000 mPa.s, de préférence 100 mPa.s à 2000 mPa.s. La mesure de viscosité à 35°C peut se faire à l’aide d’un viscosimètre Brookfield selon la norme ISO 2555 publiée en 2018. Typiquement, la mesure réalisée à 35°C peut se faire à l’aide d’un viscosimètre Brookfield RVT, d’une aiguille adaptée au domaine de viscosité et à une vitesse de rotation également adaptée au domaine de viscosité. Le composant -OH peut comprendre au moins un solvant, par exemple en une quantité allant de 0% à 60% en poids, de préférence allant de 0% à 50% en poids, et encore plus préférentiellement de 0 à 45% en poids, par rapport au poids total du composant –OH. De préférence, le composant –OH ne comprend pas de polyoléfine polyol. Composition adhésive CA Les quantités des composants –NCO et –OH dans ladite composition adhésive CA peuvent être telles que le rapport équivalent molaire –NCO/-OH est compris dans un domaine allant de 1,5 à 5,0, de préférence de 1,5 à 4,0, et encore plus préférentiellement de 1,5 à 3,0. On entend par rapport équivalent molaire –NCO/-OH le rapport du nombre équivalent de groupes –NCO (présent dans le composant –NCO) sur le nombre équivalent de groupes –OH (présents dans le composant –OH). La composition adhésive CA peut comprendre au moins un additif choisi dans le groupe constitué des plastifiants, des catalyseurs, des agents rhéologiques, des solvants, des pigments, des promoteurs d’adhérence, des absorbeurs d’humidité, des stabilisants UV (ou antioxydants), des colorants, des charges, et de leurs mélanges. Ces additifs peuvent se trouver dans le composant –NCO, dans le composant –OH ou dans les deux. Lorsque la composition adhésive CA est solvantée, cela signifie qu’elle comprend au moins un solvant. La mise en œuvre de la composition adhésive CA lorsqu’elle est solvantée, dans un procédé de complexage, rend nécessaire une étape d'évaporation du solvant organique. Cette étape est typiquement effectuée avant l'étape de contrecollage par passage dans un four du premier film recouvert de colle à la suite de l'étape d'enduction. La composition adhésive CA est typiquement fournie au complexeur sous la forme de 2 compositions (ou composants) : - l'un (appelé composant -NCO) comprenant des entités chimiques porteuses de groupements terminaux isocyanates –NCO, et - l'autre (appelé composant -OH) comprenant des entités chimiques porteuses de groupements terminaux hydroxyles –OH. Le mélange de ces 2 composants peut être réalisé à 23°C si la composition est solvantée, sinon entre 35 et 60°C, par l’opérateur de la machine de complexage préalablement à sa mise en route, ce qui permet le fonctionnement correct de celle-ci, grâce à une viscosité appropriée. La viscosité de la composition adhésive ainsi obtenue peut être ajustée par simple rajout de solvant par l’opérateur lorsqu’elle est solvantée, résultant en une quantité finale d’extrait sec de la composition adhésive qui peut varier en pratique de 30 à 70 % poids/poids, de préférence de 30 à 55% poids/poids ; sinon par ajustement de la température d’application. A l'issue de l'étape d'enduction du mélange ainsi obtenu sur la 1 ère couche mince, et de l'étape de contre collage de la 2 ème couche, les groupements isocyanate du composant -NCO réagissent avec les groupements hydroxyle du composant -OH, pour former un polyuréthane qui se présente typiquement sous la forme d'un réseau tridimensionnel à groupes uréthanes (réticulé) ou d’un polyuréthane ramifié, assurant la cohésion du joint adhésif entre les 2 couches minces contrecollées. La couche adhésive du système multicouche F1 peut être obtenue par réaction de la totalité des fonctions NCO de ladite composition adhésive CA susmentionnée à raison d’une quantité pouvant aller de 0,5 à 5 g/m². De préférence, la quantité va de 1,3 à 5 g/m², et encore plus préférentiellement de 1,5 à 5 g/m². Système multicouche F1 Le système multicouche F1 peut comprendre en outre une ou plusieurs couches additionnelles (en plus des couches C1, A et C2 susmentionnées). Il peut s’agir de couches barrières (par exemple de couche à base de protéines, de couche à base d’oxydes d’aluminium (AlOx), d’oxydes de silicium (SiOx), d’aluminium, de PVOH (PolyVinyl Alcohol), de copolymères d’éthylène et d’alcool vinylique (EVOH), de copolymères d’éthylène et d’acrylate d’alkyle, de copolymères d’éthylène et d’acétate de vinyle (EVA)…), de couches de liaison (appelées couches intermédiaires ou « tie layers » en anglais), de couches imprimables, etc. L'épaisseur totale du système multicouche F1 peut être susceptible de varier dans un large domaine allant par exemple de 20 à 400 µm. De préférence, le système multicouche F1 comprend au moins 92%, préférentiellement au moins 95% en poids, et encore plus préférentiellement au moins 97% en poids de polyoléfine ou d’un mélange de polyoléfines par rapport au poids total dudit système. Le système multicouche F1 peut être obtenu par tout procédé connu dans le domaine. Lorsqu’il s’agit d’un laminé, celui-ci peut être obtenu par un procédé de lamination (complexage). Les procédés de complexage comprennent typiquement les étapes suivantes : l’enduction d’une composition adhésive sur une première couche (par exemple sur la couche C1 susmentionnée) sous la forme d’une couche substantiellement continue, le contrecollage d’une seconde couche (par exemple la couche C2), sur la première couche enduite, la réaction de la composition adhésive. Un tel procédé est par exemple décrit dans WO2020/217023. Le système multicouche F1 est de préférence un emballage alimentaire ou un emballage cosmétique. Article recyclé L’article recyclé est de préférence un film monocouche ou un laminé ou un complexe (multicouches), plus préférentiellement un film monocouche. Dans le cadre de l’invention, on entend par « film monocouche », un film comprenant une seule couche, et se distingue ainsi des films multicouches. L’article recyclé est de préférence obtenu par recyclage mécanique du système multicouche F1 selon l’invention. L’article recyclé comprend de préférence un produit de réaction entre un composant –NCO et un composant –OH, dans une teneur inférieure ou égale à 5% en poids, préférentiellement inférieure ou égale à 3%, et encore plus préférentiellement inférieure ou égale à 2,5% en poids par rapport au poids total dudit article recyclé. L’article recyclé comprend un produit de réaction entre un composant –NCO et un composant –OH, sa teneur est donc non nulle dans ce cas préféré. L’article recyclé comprend de préférence de 0,45% à 5% en poids d’un produit de réaction entre un composant –NCO et un composant –OH, préférentiellement de 0,50% à 3% en poids, et encore plus préférentiellement de 0,50% à 2,50% en poids par rapport au poids total dudit article recyclé. Différentes méthodes connues de l’homme du métier permettent de déterminer la présence d’un produit de réaction entre un composant –NCO et un composant –OH. Il peut par exemple s’agir de la spectrométrie de masse qui permet une analyse structurale et quantitative. Différentes méthodes connues de l’homme du métier permettent de déterminer la teneur en produit de réaction entre un composant –NCO et un composant –OH. Par exemple, cela peut être faite par micro-analyse élémentaire plus particulièrement pour quantifier les teneurs en atome d’azote (N) et atome d’oxygène (O). L’article recyclé comprend de préférence au moins 95%, plus préférentiellement au moins 97%, encore plus préférentiellement au moins 97,5% en poids de polyoléfine ou d’un mélange de polyoléfines par rapport au poids total dudit article recyclé. La définition, les modes de réalisation et modes préférés des polyoléfines décrits ci-dessus s’appliquent pour l’article recyclé sans qu’il soit nécessaire de les décrire de nouveau. De 0% à 99,55% de la totalité de polyoléfine(s) présentes dans l’article recyclé peuvent être des polyoléfines vierges, par exemple de 0% à 95%, de 0% à 90%, de 0% à 85%, de 0% à 75%, de 0% à 70%, de 0% à 65%, de 0% à 60%, de 0%à 55%, de 0% à 50%, de 0% à 45%, de 0% à 40%, de 0% à 35%, de 0% à 30%, de 0% à 30%, de 0% à 25%, de 0% à 20%, de 0% à 15%, de 0% à 10%. Dans le cadre de l’invention, et sauf mention contraire, on entend par « polyoléfine vierge », une polyoléfine nouvellement produite, n’ayant pas été recyclée. L’article recyclé présente avantageusement une valeur de Haze inférieure ou égale à 20%, de préférence allant de 5 à 15%, plus préférentiellement allant de 5 à 12%. La valeur de Haze est mesurée selon la norme ASTM D1003 dans le blanc avec un degré d’observation de 10°C et une source lumineuse D65 à partir d’un spectrocolorimètre de type KONICA MINOLTA CM5. L’article recyclé présente avantageusement une brillance inférieure ou égale à 20%, de préférence allant de 5 à 15%, plus préférentiellement allant de 5 à 12%. La brillance (Brightness/blanchiment) peut être mesurée selon la norme ISO 2470 dans le noir avec un degré d’observation de 10° et une source lumineuse D65 à partir d’un spectrocolorimètre de type KONICA MINOLTA CM5. L’article recyclé présente avantageusement une luminance L* inférieure ou égale à 50, de préférence allant de 20 à 45, plus préférentiellement allant de 20 à 40. La luminance (L*) peut être mesurée dans le noir, dans l’espace CieLab (système de coordonnées de couleurs opposées, avec un degré d’observation de 10° et une source lumineuse D65, à partir d’un spectrocolorimètre de type KONICA MINOLTA CM5. L’article recyclé présente avantageusement une transparence Y inférieure ou égale à 25%, de préférence allant de 5 à 20%, plus préférentiellement allant de 5 à 15%. La transparence (Y) peut être mesurée selon la norme ASTM D1003 dans le noir avec un degré d’observation de 10° et une source lumineuse D65 à partir d’un spectrocolorimètre de type KONICA MINOLTA CM5. L’article recyclé présente avantageusement une coloration jaune b* inférieure ou égale à 0,27, de préférence allant de 0,10 à 0,25, plus préférentiellement allant de 0,15 à 0,25. La coloration jaune b* peut être mesurée dans le blanc, dans l’espace CieLab (système de coordonnées de couleurs opposées, avec un degré d’observation de 10° et une source lumineuse D65, à partir d’un spectrocolorimètre de type KONICA MINOLTA CM5. L’article recyclé présente avantageusement une saturation C* inférieure ou égale à 0,30, de préférence allant de 0,10 à 0,30, plus préférentiellement allant de 0,15 à 0,25. La saturation C* peut être mesurée dans le blanc avec un degré d’observation de 10° et une source lumineuse D65, à partir d’un spectrocolorimètre de type KONICA MINOLTA CM5. L’article recyclé présente avantageusement une teneur restreinte voire nulle en gels/infondus. L’article recyclé présente avantageusement un allongement à la rupture allant de 100 à 900 %, de préférence allant de 200 à 850 %, plus préférentiellement allant de 300 à 850 %, mesuré selon la norme ISO 527-3, pour une épaisseur comprise entre 35-45 microns (dimensions éprouvettes 33x6 mm², vitesse de traction 50 mm/min). L’article recyclé présente avantageusement une contrainte à la rupture allant de 8 à 60 MPa, de préférence allant de 10 à 55 MPa, plus préférentiellement allant de 15 à 50 MPa, mesurée selon la norme ISO 527-3, pour une épaisseur comprise entre 35-45 microns (dimensions éprouvettes 33x6 mm², vitesse de traction 50 mm/min). L’article recyclé comprend de préférence une teneur en matières recyclées supérieure ou égale à 10%, plus préférentiellement supérieure ou égale à 25%, et plus avantageusement supérieure ou égale à 50%. Procédé de recyclage d’un système F1 La présente invention concerne également un procédé de recyclage mécanique d’un système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, ledit système multicouche F1 comprenant au moins 90% en poids d’une polyoléfine ou d’un mélange de polyoléfines par rapport au poids total dudit système, ledit procédé comprenant : i) une étape de fourniture du système multicouche F1, et ii) une étape de broyage dudit système multicouche F1. La description, modes de réalisation et modes préférés décrits ci-dessus pour le système multicouche F1 s’appliquent pour le procédé de recyclage sans qu’il soit nécessaire de les réitérer. Par exemple, la nature des polyoléfines, ainsi que la nature des composants –NCO et –OH s’appliquent pour le présent procédé de recyclage et ne sont pas réitérés. L’étape ii) de broyage conduit avantageusement à des copeaux (dits encore « flakes » en anglais, ou encore « paillettes ») de taille préférentiellement comprise en 5 et 25 mm, encore plus préférentiellement entre 8 et 20 mm. L’étape ii) de broyage peut être réalisée à 23°C. Le procédé peut comprendre une étape optionnelle de lavage iii-1) des copeaux obtenus à l’étape ii), et une étape de séchage iii-3). L’étape de lavage iii-1) peut être réalisée avec de l’eau, éventuellement en présence d’additifs, éventuellement sous agitation. L’étape de lavage iii-1) permet avantageusement d’enlever les résidus présents dans les emballages tels que par exemple les déchets alimentaires ou les résidus cosmétiques des emballages cosmétiques, ou encore d’enlever les encres éventuellement présentes ou autres. L’étape de lavage iii-1) peut être réalisée à une température allant de 20°C à 25°C. Typiquement, l’étape de lavage iii-1) peut être réalisée en ajoutant de l’eau, éventuellement en présence d’additifs, dans un ratio copeaux : eau allant de 1 :10 à 1 : 100. Le procédé peut comprendre une étape de flottaison iii-2) entre l’étape ii-1) et l’étape ii-3). Cette étape peut être réalisée par tout moyen connu de l’homme du métier. Les copeaux issus de l’étape de lavage iii-1) peuvent être mis lors de l’étape de lavage ou après l’étape de lavage dans une cuve sous agitation. Après l’arrêt de l’agitation, l’étape de flottaison/séparation permet avantageusement de séparer les produits qui flottent de ceux (préférentiellement des impuretés) qui se déposent au fond de la cuve d’agitation. L’étape de flottaison est typiquement une étape de séparation par densité. Les polyoléfines ont typiquement une densité inférieure à 1g/cm 3 , ce qui permet de les récupérer généralement en surface. L’étape de séchage iii-3) peut être réalisée par toute méthode connue. Elle peut être faite à une température allant de 50°C à 100°C, de préférence de 60°C à 80°C, pendant une durée allant de 30 minutes à 24h. De préférence, le procédé comprend une étape de lavage iii-1), une étape optionnelle de flottaison iii-2), et une étape de séchage iii-3). Le procédé peut comprendre en outre une étape optionnelle de densification iv) des copeaux obtenus à l’issue de l’étape ii), ou à l’issue de l’étape de séchage iii-3). La densification iv) peut être faite par toute méthode connue de l’homme du métier. La densification permet de rendre avantageusement les copeaux plus homogènes. Le procédé peut comprendre une étape optionnelle a-1) de mélange des copeaux obtenus à l’issue de l’étape ii), iii-3) ou iv) avec des copeaux, des poudres ou des granulés de polyoléfine PO vierge, de préférence avec des copeaux de polyoléfine PO vierge. Dans le cadre de l’invention, et sauf mention contraire, on entend par « polyoléfine vierge », une polyoléfine nouvellement produite, n’ayant pas été recyclée. Le terme « polyoléfine » couvre les homopolymères et les copolymères préparés à partir de monomères oléfines. Les copolymères couvrent notamment : - les copolymères obtenus à partir d’au moins deux oléfines différentes (par exemple les copolymères éthylène-propylène ou éthylène-butène), et - les copolymères obtenus à partir d’au moins un monomère oléfine avec au moins un co-monomère lesdits copolymères comprenant plus de 50 mol % d’unités dérivées de monomère(s) oléfine(s). Le polyéthylène peut être choisi parmi un polyéthylène linéaire tel que le HDPE (« High Density PolyEthylene »), un polyéthylène linéaire de basse densité (LLDPE : « linear Low Density Polyethylene »), un polyéthylène très basse densité (VLDPE, « Very Low Density Polyethylene), un polyéthylène d’ultra basse densité (ULDPE, « Ultra Low Density Polyethylene), un polyéthylène ramifié tel que par exemple le polyéthylène basse densité (LDPE, « Low Density Polyethylene »), un polyéthylène de densité moyenne (MDPE, « medium-density polyethylene). De tels polyéthylènes peuvent être préparés par plusieurs méthodes, incluant la polymérisation en présence d’un catalyseur de Ziegler-Natta, la polymérisation catalysée par un métallocène ou la polymérisation radicalaire. Les HDPEs peuvent notamment avoir une densité allant de 0,940 à 0,970 g/cm 3 . Les ULDPEs peuvent notamment avoir une densité allant de 0,890 à 0,905 g/cm 3 . Les LDPEs peuvent notamment avoir une densité allant de 0,915 (borne exclue) à 0,935 g/cm 3 . Les VLDPEs peuvent notamment avoir une densité allant de 0,905 (borne exclue) à 0,915 g/cm 3 . Les LLDPEs peuvent notamment avoir une densité allant de 0,915 (borne exclue) à 0,935 g/cm 3 . Les MDPEs peuvent notamment avoir une densité allant de 0,926 à 0,940 g/cm 3 . Les polyéthylène linéaires HDPE (« High Density PolyEthylene ») peuvent être des polyéthylènes orientés tels que par exemple MDOPE : « Machine Direction Oriented Polyethylene ») ou BOPE : « biaxially oriented Polyethylene »). Il existe également des polyéthylènes commerciaux, tels que par exemple : le LDPE FT5230 disponible chez BOREALIS ; le LLDPE Dowlex 2045G disponible chez DOW ; le HDPE 35060E disponible chez DOW. Le polypropylène peut être choisi parmi un polypropylène orienté (OPP : « Oriented PolyPropylene »), un polypropylène bi-orienté (BOPP : « Bi-axially Oriented PolyPropylene »), un polypropylène coulé (cPP : « Cast PolyPropylene »). Il existe également des polypropylènes commerciaux, tels que par exemple le RC2472 disponible chez HMC Polymers ; le RD226CF disponible chez BOREALIS ; le ELTEX P disponible chez INEOS. La polyoléfine PO peut être de nature chimique identique ou différente de la polyoléfine de la couche C1 ou C2 du système multicouche F1. Par exemple, la polyoléfine PO est un polyéthylène MDPE, la polyoléfine de la couche C1 est un polyéthylène LLDDPE, et la polyoléfine de la couche C2 est un polyéthylène HDPE. Il s’agit d’une même nature chimique (polyéthylène). Les caractéristiques physico-chimiques de la polyoléfine PO peuvent être identiques ou différentes de celles de la polyoléfine de la couche C1 et/ou C2. De préférence, la polyoléfine PO a une nature chimique identique à celle des couches C1 et C2. De façon encore plus préférée, la polyoléfine PO est un polyéthylène LDPE. L’étape de mélange a-1) peut être faite selon un ratio copeaux obtenus à l’étape ii), iii-3) ou iv) : copeaux (poudre ou granulés) de polyoléfine PO vierge allant de 99 : 1 à 1 : 99, de préférence de 80 : 20 à 20 : 80, et encore plus préférentiellement de 75 : 25 à 25 : 75. De préférence, le procédé comprend en outre une étape d’extrusion/granulation v) pour obtenir des granulés. Cette étape peut être faite : sur les copeaux issus de l’étape ii) ; sur les copeaux issus de l’étape iii-3) ; sur les copeaux densifiés issus de l’étape iv) ; sur les copeaux issus de l’étape a-1). Typiquement, l’étape d’extrusion/granulation v) comprend : le mélange des copeaux à une température supérieure ou égale à leur température de fusion (cette étape permet avantageusement de faire fondre les copeaux) ; une éventuelle filtration, l’extrusion sous la forme de granulés. Le mélange peut être réalisé à une température allant de 100°C à 250°C, de préférence de 120°C à 230°C. La filtration peut être réalisée avec un filtre de 100-150 microns, de préférence à une température allant de 100°C à 250°C. L’extrusion/granulation v) est typiquement réalisée dans une extrudeuse, qui peut comprendre un filtre permettant une filtration dans l’extrudeuse elle-même. Le procédé de recyclage peut comprendre en outre une étape de mélange a-2) des granulés obtenus à l’étape v) avec des granulés de polyoléfine PO vierge. Dans le cadre de l’invention, et sauf mention contraire, on entend par « polyoléfine vierge », une polyoléfine nouvellement produite, n’ayant pas été recyclée. Le terme « polyoléfine » couvre les homopolymères et les copolymères préparés à partir de monomères oléfines. Les copolymères couvrent notamment : - les copolymères obtenus à partir d’au moins deux oléfines différentes (par exemple les copolymères éthylène-propylène ou éthylène-butène), et - les copolymères obtenus à partir d’au moins un monomère oléfine avec au moins un co-monomère lesdits copolymères comprenant plus de 50 mol % d’unités dérivées de monomère(s) oléfine(s). Le polyéthylène peut être choisi parmi un polyéthylène linéaire tel que le HDPE (« High Density PolyEthylene »), un polyéthylène linéaire de basse densité (LLDPE : « linear Low Density Polyethylene »), un polyéthylène très basse densité (VLDPE, « Very Low Density Polyethylene), un polyéthylène d’ultra basse densité (ULDPE, « Ultra Low Density Polyethylene), un polyéthylène ramifié tel que par exemple le polyéthylène basse densité (LDPE, « Low Density Polyethylene »), un polyéthylène de densité moyenne (MDPE, « medium-density polyethylene). De tels polyéthylènes peuvent être préparés par plusieurs méthodes, incluant la polymérisation en présence d’un catalyseur de Ziegler-Natta, la polymérisation catalysée par un métallocène ou la polymérisation radicalaire. Les HDPEs peuvent notamment avoir une densité allant de 0,940 à 0,970 g/cm 3 . Les ULDPEs peuvent notamment avoir une densité allant de 0,890 à 0,905 g/cm 3 . Les LDPEs peuvent notamment avoir une densité allant de 0,915 (borne exclue) à 0,935 g/cm 3 . Les VLDPEs peuvent notamment avoir une densité allant de 0,905 (borne exclue) à 0,915 g/cm 3 . Les LLDPEs peuvent notamment avoir une densité allant de 0,915 (borne exclue) à 0,935 g/cm 3 . Les MDPEs peuvent notamment avoir une densité allant de 0,926 à 0,940 g/cm 3 . Les polyéthylène linéaires HDPE (« High Density PolyEthylene ») peuvent être des polyéthylènes orientés tels que par exemple MDOPE : « Machine Direction Oriented Polyethylene ») ou BOPE : « biaxially oriented Polyethylene »). Il existe également des polyéthylènes commerciaux, tels que par exemple : le LDPE FT5230 disponible chez BOREALIS ; le LLDPE Dowlex 2045G disponible chez DOW ; le HDPE 35060E disponible chez DOW. Le polypropylène peut être choisi parmi un polypropylène orienté (OPP : « Oriented PolyPropylene »), un polypropylène bi-orienté (BOPP : « Bi-axially Oriented PolyPropylene »), un polypropylène coulé (cPP : « Cast PolyPropylene »). Il existe également des polypropylènes commerciaux, tels que par exemple le RC2472 disponible chez HMC Polymers ; le RD226CF disponible chez BOREALIS ; le ELTEX P disponible chez INEOS. La polyoléfine PO peut être de nature chimique identique ou différente de la polyoléfine de la couche C1 ou C2 du système multicouche F1. Par exemple, la polyoléfine PO est un polyéthylène MDPE, la polyoléfine de la couche C1 est un polyéthylène LLDDPE, et la polyoléfine de la couche C2 est un polyéthylène HDPE. Il s’agit d’une même nature chimique (polyéthylène). Les caractéristiques physico-chimiques de la polyoléfine PO peuvent être identiques ou différentes de celles de la polyoléfine de la couche C1 et/ou C2. De préférence, la polyoléfine PO a une nature chimique identique à celle des couches C1 et C2. De façon encore plus préférée, la polyoléfine PO est un polyéthylène LDPE. Selon un mode préféré, soit le procédé comprend l’étape a-1), soit il comprend l’étape a-2). De préférence, il comprend l’étape a-2) susmentionnée. Quoi qu’il en soit, à l’issue de l’étape v) ou a-2), une composition de granulés est obtenue. De préférence, la composition de granulés obtenue à l’issue de l’étape v) ou a-2) comprend une polyoléfine et un produit de réaction entre un composant –NCO et un composant –OH, dans une teneur inférieure ou égale à 5% en poids, préférentiellement inférieure ou égale à 3%, et encore plus préférentiellement inférieure ou égale à 2,5% en poids par rapport au poids total de ladite composition. Ladite composition de granulés comprend un produit de réaction entre un composant –NCO et un composant –OH, sa teneur est donc non nulle dans ce mode préféré. La composition de granulés obtenue à l’issue de l’étape v) ou a-2) comprend de préférence de 0,5% à 5% en poids d’un produit de réaction entre un composant –NCO et un composant –OH, préférentiellement de 0,6% à 3% en poids, et encore plus préférentiellement de 0,6% à 2,5% en poids par rapport au poids total de ladite composition. La composition comprend de préférence au moins 95%, plus préférentiellement au moins 97%, encore plus préférentiellement au moins 97,5% en poids de polyoléfine ou d’un mélange de polyoléfines par rapport au poids total de ladite composition. Le procédé de recyclage comprend avantageusement une étape de mise vi) en forme de la composition de granulés obtenue à l’étape v) ou a-2) susmentionnées en un article recyclé. L’étape de mise en forme vi) est de préférence une étape d’extrusion ou co-extrusion vi) de la composition de granulés obtenue à l’étape v) ou a-2) pour former un article recyclé monocouche ou multicouche. Dans le cas d’un article recyclé monocouche, la composition de granulés est typiquement alimentée dans une extrudeuse. L’extrusion est avantageusement une extrusion par soufflage de bulle (également connu sous la dénomination de « extrusion par soufflage de gaine »). De façon connue de l’homme du métier, ce procédé comprend typiquement : - la fusion dans une extrudeuse de la composition de granulés obtenus à l’étape v) ou a-2), - le passage du flux correspondant à travers une filière annulaire et concentrique, de manière à former une bulle tubulaire, puis - l’expansion radiale (relativement à la filière annulaire) et l’étirement (dans le sens axial) de la bulle, puis - le refroidissement de la bulle. Dans le cas d’un article recyclé multicouche, la composition de granulés obtenu à l’étape v) ou a-2), ainsi que les compositions et matériaux constitutifs des autres couches (de préférence sous forme de granulés), sont typiquement alimentés dans un dispositif de co-extrusion. La co-extrusion est avantageusement une co-extrusion par soufflage de bulle. De façon connue de l’homme du métier, ce procédé comprend : - la fusion, dans des extrudeuses séparées, des compositions et matériaux constitutifs des différentes couches, puis - le passage des flux correspondants à travers un ensemble de filières annulaires et concentriques, de manière à former une bulle tubulaire à plusieurs couches, dans l’ordre correspondant à celui désiré pour la structure finale, puis - l’expansion radiale (relativement à la filière annulaire) et l’étirement (dans le sens axial) de la bulle, puis - le refroidissement de la bulle. Les caractéristiques géométriques des filières, de même que les paramètres du procédé tels que le taux d’expansion radiale et la vitesse d’étirement sont fixés de manière à obtenir l’épaisseur désirée pour les différentes couches constitutives du film multicouche. Il est notamment fait référence pour plus ample description du procédé de co-extrusion par soufflage de bulle à la demande de brevet US 2013/0029553. De préférence, le procédé de recyclage selon l’invention comprend : i) une étape de fourniture du système multicouche F1, ii) une étape de broyage dudit système multicouche F1, iii-1) une étape de lavage des copeaux obtenus à l’étape ii), une étape optionnelle de flottaison iii-2), et une étape de séchage iii-3), iv) une étape optionnelle de densification ; v) une étape d’extrusion/granulation des copeaux obtenus à l’étape précédente ; a-2) une étape de mélange des granulés obtenus à l’étape v) avec des granulés de polyoléfine PO vierge ; vi) une étape de mise en forme de la composition de granulés obtenue à l’étape a-2) en un article recyclé. Le procédé de recyclage mécanique du système multicouche F1 conduit avantageusement à un article recyclé pouvant avantageusement être réutilisé pour une utilisation ultérieure. Le procédé permet avantageusement une transformation du système multicouche F1 en copeaux ou en granulés pouvant être réutilisés pour fabriquer un nouvel article. Article recyclé La description, les modes de réalisations, et les modes préférés divulgués précédemment pour l’article recyclé (dans le chapitre « utilisation d’un système F1 ») s’appliquent dans le présent procédé sans qu’il soit nécessaire de les réitérer. Procédé de préparation d’un article/film recyclé La présente invention concerne également un procédé de préparation d’un article recyclé comprenant : i) une étape de fourniture d’un système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, ledit système multicouche F1 comprenant au moins 90% en poids d’une polyoléfine ou d’un mélange de polyoléfines par rapport au poids total dudit système, ii) une étape de broyage dudit système multicouche F1, v) une étape d’extrusion/granulation des copeaux obtenus à l’étape précédente; vi) une étape de mise en forme de la composition de granulés obtenue à l’étape précédente en un article recyclé. Le procédé peut comprendre une étape de lavage iii-1), une étape optionnelle de flottaison iii-2), et une étape de séchage iii-3). Le procédé peut comprendre une étape optionnelle de densification iv). Le procédé peut comprendre en outre, une étape optionnelle a-1) de mélange des copeaux obtenus à l’issue de l’étape ii), iii-3) ou iv) avec des copeaux, poudres ou granulés de polyoléfine PO vierge, de préférence des copeaux de polyoléfine PO vierge. Le procédé de recyclage peut comprendre en outre une étape de mélange a-2) des granulés obtenus à l’étape v) avec des granulés de polyoléfine PO vierge. Les définitions, les modes de réalisation et modes préférés des étapes i), ii), iii-1), iii-2), iii-3), iv), v), vi), a-1) et a-2) du procédé de recyclage défini ci-dessus pour le procédé de recyclé du système multicouche F1, et les définitions, modes de réalisation et modes préférés du système multicouche F1 en tant que tel, s’appliquent pour le procédé de préparation d’un article recyclé sans qu’il soit nécessaire de les réitérer. De préférence, le procédé de préparation d’un article recyclé selon l’invention comprend : i) une étape de fourniture d’un système multicouche F1, ii) une étape de broyage dudit système multicouche F1, iii-1) une étape optionnelle de lavage des copeaux obtenus à l’étape ii), une étape optionnelle de flottaison iii-2), et une étape optionnelle de séchage iii-3), iv) une étape optionnelle de densification ; v) une étape d’extrusion/granulation des copeaux obtenus à l’étape précédente ; a-2) une étape de mélange des granulés obtenus à l’étape v) avec des granulés de polyoléfine PO vierge ; vi) une étape de mise en forme de la composition de granulés obtenue à l’étape a-2) en un article recyclé. La présente invention concerne également l’article recyclé susceptible d’être obtenu selon un procédé comprenant : i) une étape de fourniture du système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, ledit système multicouche F1 comprenant au moins 90% en poids d’une polyoléfine ou d’un mélange de polyoléfines par rapport au poids total dudit système, ii) une étape de broyage dudit système multicouche F1, v) une étape d’extrusion/granulation des copeaux obtenue à l’étape précédente; vi) une étape de mise en forme de la composition de granulés obtenue à l’étape précédente en un article recyclé. Les différentes étapes du procédé décrit ci-dessus s’appliquent pour l’article recyclé susceptible d’être obtenu selon ce procédé. Article recyclé La description, les modes de réalisations, et les modes préférés divulgués précédemment pour l’article recyclé s’appliquent dans le présent procédé sans qu’il soit nécessaire de les réitérer. Utilisations d’une composition adhésive La présente invention concerne également l’utilisation d’une composition adhésive CA comprenant : - un composant -OH qui est une composition comprenant au moins un polyol A1; - un composant -NCO qui est une composition comprenant au moins un polyuréthane obtenu par réaction de polyaddition à partir d’une composition G2 comprenant au moins un polyisocyanate, et d’une composition G1 comprenant au moins un polyol A2, au moins un des polyols A1 ou A2 étant choisi parmi les polyols de formules (I), (II), (III-1), (III-2), (III-3), (IV-1), (IV-2), (IV-3), (V) et (VI) suivantes, et leurs mélanges : (I) (II) (III-1) (III-2) (III-3) (IV-1) (IV-2) (IV-3) (V) (VI) dans lesquelles : R 0 est un hydrogène, un éthyle ou un méthyle ; R 1 est un radical hydrocarboné divalent ou trivalent, saturé ou insaturé, linéaire ou ramifié, comprenant de 2 à 60 atomes de carbone, ledit radical R 1 comprenant éventuellement un ou plusieurs hétéroatomes choisis parmi l’oxygène et le soufre; R 2 est un radical hydrocarboné divalent ou trivalent, saturé ou insaturé, linéaire ou ramifié, comprenant de 2 à 60 atomes de carbone, ledit radical R 2 comprenant éventuellement un ou plusieurs hétéroatomes choisis parmi l’oxygène et le soufre; R a est un radical alkyle, saturé ou insaturé, de préférence linéaire, comprenant de 5 à 14 atomes de carbone; R b est un radical alkyle, saturé ou insaturé, de préférence linéaire, comprenant de 5 à 14 atomes de carbone; x est nombre entier représentant 0 ou 1 ; y est un nombre entier représentant 0 ou 1 z est un nombre entier allant de 1 à 9 ; s est un nombre entier allant de 0 à 6 ; t est un nombre entier allant de 1 à 4 ; f est un nombre entier égal à 2 ou 3 ; f’ est un nombre entier égal à 2 ou 3 ; f et g sont des nombres entiers tels que la masse moléculaire en nombre (Mn) du composé de formule (I) va de 600 à 20 000 g/mol; f’ et g’ sont des nombres entiers tels que la masse moléculaire en nombre (Mn) du composé de formule (II) va de 600 à 20 000 g/mol; R 3 est un radical hydrocarboné divalent, saturé ou insaturé, comprenant de 2 à 40 atomes de carbone ; R 4 est un radical hydrocarboné divalent, saturé ou insaturé, comprenant de 1 à 38 atomes de carbone ; R 5 est un radical hydrocarboné divalent, saturé ou insaturé, comprenant de 1 à 38 atome de carbone ; R 6 est un radical hydrocarboné divalent, saturé ou insaturé, comprenant de 2 à 40 atome de carbone ; chaque liaison carbone-carbone notée représente une liaison simple ou une liaison double, chaque liaison signifie que la liaison est orientée géométriquement d’un côté ou de l’autre par rapport à la double liaison (cis (Z) ou trans (E)) ; n 1 est un nombre entier tel que la masse moléculaire en nombre (Mn) du composé de formule (III-1) va de 1000 à 20 000 g/mol ; n 2 est un nombre entier tel que la masse moléculaire en nombre (Mn) du composé de formule (III-2) va de 1000 à 20 000 g/mol ; n 3 est un nombre entier tel que la masse moléculaire en nombre (Mn) du composé de formule (III-3) va de 1000 à 20 000 g/mol ; m 1 est un nombre entier tel que la masse moléculaire en nombre (Mn) du composé de formule (IV-1) va de 1000 à 20 000 g/mol ; m 2 est un nombre entier tel que la masse moléculaire en nombre (Mn) du composé de formule (IV-2) va de 1000 à 20 000 g/mol ; m 3 est un nombre entier tel que la masse moléculaire en nombre (Mn) du composé de formule (IV-3) va de 1000 à 20 000 g/mol ; p est un nombre entier tel que la masse moléculaire en nombre (Mn) du composé de formule (V) va de 1000 à 20 000 g/mol ; u est un nombre entier tel que la masse moléculaire en nombre (Mn) du composé de formule (VI) va de 1 000 à 20 000 g/mol; R c est un radical alkyle linéaire, saturé ou insaturé, comprenant de 8 à 10 atomes de carbone ; R d est un radical alkyle linéaire, saturé ou insaturé, comprenant de 8 à 10 atomes de carbone ; ou R c et R d forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R e est un radical alkyle linéaire saturé, comprenant de 6 à 8 atomes de carbone ; R f est un radical alkyle linéaire saturé comprenant de 6 à 8 atomes de carbone ; R g est un radical alkyle linéaire, saturé ou insaturé, comprenant de 8 à 10 atomes de carbones ; R h est un radical alkyle linéaire, saturé ou insaturé, comprenant de 8 à 10 atomes de carbones ; ou R g et R h forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R i est un radical alkyle linéaire saturé, comprenant de 6 à 8 atomes de carbone ; R j est un radical alkyle linéaire saturé, comprenant de 6 à 8 atomes de carbone ; R k est un radical alkyle linéaire saturé, comprenant de 6 à 10 atomes de carbone ; pour préparer un article recyclé. La définition, modes de réalisation et modes préférés décrits ci-dessus pour la composition adhésive CA s’appliquent dans le présent paragraphe sans qu’il soit nécessaire de les réitérer. De même, la définition, les modes de réalisation, et modes préférés décrits ci-dessus pour l’article recyclé s’appliquent dans le présent paragraphe sans qu’il soit nécessaire de les réitérer. De préférence, l’article recyclé comprend une teneur en matières recyclées supérieure ou égale à 10%, plus préférentiellement supérieure ou égale à 25%, et plus avantageusement supérieure ou égale à 50%. L’article recyclé peut avantageusement être réutilisé dans diverses applications telles que par exemple pour l’emballage (par exemple emballage alimentaire), les sacs plastiques, les bouteilles/flacons (telles que par exemple pour le lait, la lessive), les matériaux polyethylene. L’article recyclé peut être préparé par un procédé de recyclage mécanique d’un système multicouche F1 tel que décrit ci-dessus. Les définitions, les modes de réalisation et modes préférés du procédé de recyclage défini ci-dessus pour le système multicouche F1, et du système multicouche F1 s’appliquent pour la préparation de l’article recyclé sans qu’il soit nécessaire de les réitérer. La présente invention concerne également l’utilisation de la composition adhésive CA telle que définie ci-dessus pour recycler au moins 25% en poids d’un système multicouche, de préférence un système multicouche F1, comprenant ladite composition adhésive CA, pour faire un article recyclé. Ainsi, la présente invention concerne l’utilisation de la composition adhésive CA telle que définie ci-dessus pour préparer un article recyclé comprenant au moins 25% en poids d’un système multicouche F1 comprenant ladite composition adhésive CA. Les descriptions, les modes de réalisation, et modes préférés décrits précédemment pour la composition adhésive CA, le système multicouche F1, l’article recyclé s’appliquent dans le présent paragraphe sans qu’il soit nécessaire de les réitérer. Système multicouche F1 La présente invention concerne également un système multicouche F1 comprenant : une couche C1 comprenant au moins une polyoléfine, une couche adhésive A comprenant le produit de réaction entre un composant –NCO et un composant –OH, ladite couche adhésive A étant obtenue à partir d’une composition adhésive CA telle que définie précédemment, une couche C2 comprenant au moins une polyoléfine, ledit système multicouche F1 comprenant au moins 90% en poids d’une polyoléfine ou d’un mélange de polyoléfines par rapport au poids total dudit système. La définition, modes de réalisation et modes préférés décrits ci-dessus pour la composition adhésive CA, le système multicouche F1 s’appliquent dans le présent paragraphe sans qu’il soit nécessaire de les réitérer. Dans le cadre de la présente invention, tous les modes de réalisation décrits ci-dessus peuvent être combinés les uns avec les autres. En particulier, les différents constituants susmentionnés de la composition adhésive CA, et notamment les modes préférés, de la composition peuvent être combinés les uns avec les autres, ainsi qu’avec ceux sur les procédés de recyclage, sur le système multicouche F1. Dans le cadre de l’invention, par « comprise entre x et y », ou « allant de x à y », on entend un intervalle dans lequel les bornes x et y sont incluses. Par exemple, la gamme «comprise entre 0% et 25% » inclus notamment les valeurs 0% et 25%. L'invention est à présent décrite dans les exemples de réalisation suivants qui sont donnés à titre purement illustratif, et ne sauraient être interprétés pour en limiter la portée. Exemples : Les composés suivants ont été utilisés dans le cadre des exemples : - Ricinoléate de méthyle (CAS : 141-24-2) disponible chez ARKEMA - Monopropylène glycol ou MPG (CAS : 57-55-6) disponible chez BASF (masse molaire = 76 g/mol) - TIZOR TnBT (CAS : 5593-70-4) disponible chez DORF KETAL, catalyseur tétra-n-butyle titanate - LUPRANAT MIPS disponible chez BASF qui est un mélange d’isomères de MDI contenant entre 46.6% et 52.5% d’isomère 4,4’ et moins de 0.2% d’isomère 2,2’ avec une teneur massique en groupe isocyanate NCO de 33,5% - POLYCIN TM GR-50 disponible chez Vertellus, polyricinoléate polyol ayant une Mn égale à 1085 g/mol et un IOH = 52 mg KOH/g et une fonctionnalité égale à 2,2 - POLYCIN TM GR-80 disponible chez Vertellus, polyricinoléate polyol ayant une Mn égale à 1700 g/mol, un IOH = 75-85 g/mol et une fonctionnalité égale à 2,4 - Huile de ricin disponible chez VERTELLUS, triglycéride naturel ayant une masse molaire de 928 g/mol, un IOH = 164 mg KOH/g, et une fonctionnalité égale à 2,7 Exemple 1 : Préparation de composés de formule (I) (composition G1) 995.35 g (3,2 moles) de ricinoléate de méthyle, 76,09 g (1 mole) de monopropylène glycol et 0,01 g de Ti(OBu) 4 (0,1% en poids du mélange des réactifs) sont introduits dans un réacteur double enveloppe de 5 litres et chauffés jusqu'à 90°C pendant 30 minutes avec un léger bullage d'azote. Le milieu réactionnel est ensuite porté jusqu'à 200°C sous couverture d'azote, sous agitation mécanique et sous vide partiel de 10 mbar pour éliminer Ie méthanol généré. La réaction de condensation est poursuivie pendant environ 6 heures jusqu'à l'obtention d'un indice d'hydroxyle de 74 mg KOH/g. Une fois la réaction terminée, Ie milieu réactionnel est refroidi a environ 85°C. On obtient 872 g d'une composition qui comprend des composés de formule (I) sous la forme d'un liquide jaune, visqueux à température ambiante (23°C). Les quantités sont mentionnées dans le tableau 1 ci-dessous : (en gramme) (% en poids) Ricinolétate de méthyle (312,49 g/mol) 995,35 92,89 Monopropylène glycol (76,09 g/mol) 76,09 7,10 Catalyseur Ti(OBu) 4 0,1 0,01 100% IOH expérimental de la composition (exprimé en mg KOH/g) 74 74 % OH expérimental* 2,24 2,24 * teneur en groupe OH par rapport au poids total du composé. %OH = IOH x M(OH) x 100 / (M(KOH) x 1000) Exemple 2 : préparation d’une composition adhésive 2.1. Préparation du composant –NCO Dans un réacteur fermé de 1 L, équipé d’une agitation, de moyens de chauffe et d’un thermomètre, on introduit sous flux d’azote et à température ambiante, 332,52 g de LUPRANAT MIPS (correspondant à un nombre de fonctions –NCO égal à 2,658 mmol/g) et 667,43 g de la composition de l'exemple 1 (correspondant à un nombre équivalent de fonction –OH égal à 0,880 mmol/g). Les quantités introduites en poids correspondent ainsi à un ratio molaire équivalent NCO/OH égal à 3,02 (cf Tableau 2). L’ensemble est maintenu à 80 °C pendant 3 heures jusqu'à la consommation complète des fonctions hydroxyle des polyols de la composition de l’exemple 1, correspondant à une teneur en –NCO (suivie par titrage potentiométrique) de 7,46% poids/poids (cf Tableau 2). Ensuite on introduit 0,05 g d’acide phosphorique (solution à 85%) et on mélange pendant 30 minutes. On obtient 1000 g de polyuréthane, correspondant à un nombre équivalent de fonction –NCO de 1,777 mmol/g. 2.2. Préparation de la composition adhésive On utilise comme composant –OH une huile de ricin de VERTELLUS. Le composant –NCO préparé au § 2.1. est mélangé au composant –OH à raison d'un rapport équivalent molaire –NCO/-OH égal à 1,74, ce qui en poids correspond à un mélange de 100 g de composé –NCO pour 35 g de composant –OH (compte tenu de la teneur pondérale en groupe –NCO du composant –NCO préparé au § 2.1). Le mélange est effectué à une température entre 35 et 50°C, pour ajuster la viscosité initiale autour de 1000 mPa.s, dans le bac d'alimentation de la machine de complexage de type Nordmeccanica. La viscosité Brookfield de la composition obtenue est mesurée : la valeur obtenue est indiquée dans le Tableau 2. Exemples 3 et 4 : préparation de compositions adhésives Préparation du composant –NCO : On répète pour chaque composition G1 du Tableau 1 le protocole des exemples précédents en ajustant les quantités de réactifs de manière à obtenir le ratio molaire équivalent NCO/OH indiqué dans le Tableau 2. La teneur pondérale en groupe –NCO du composant –NCO obtenu est indiquée dans le Tableau 2. Préparation du composant –OH Le composant –OH des exemples 3 et 4 est identique à celui de l’exemple 2. Il s’agit donc de 100% d’une huile de ricin de VERTELLUS. Préparation de la composition adhésive : On répète le protocole de l’exemple 2 pour la préparation des compositions adhésives en maintenant un rapport en équivalent molaire composant –NCO / composant –OH compris entre 1,6 et 1,75, et en calculant les quantités pondérales correspondantes en tenant compte de la teneur pondérale en groupe –NCO du composant –NCO indiquée dans le Tableau 2. Les résultats obtenus sont rassemblés dans le Tableau 2. Tableau 2 : compositions adhésives Ex. 2 Ex. 3 Ex 4 Composition G1 (Teneur en % poids) Exemple 1 100% - - Polyol Polyricin GR-50 - 100% - Polyol Polyricin GR-80 - - 100% Composant -NCO Ratio molaire équivalent NCO/OH 3,02 3,12 2,89 Teneur en groupe –NCO (% poids) 7,48 5,89 7,47 Mélange des composants –NCO et -OH Viscosité Brookfield (mPa.s) 1113 (à 35°C) 1125 (à 50°C) 968 (à 50°C) NCO/OH ratio molaire 1,74 1,65 1,60 Exemple 5 : préparation d’un film multicouche On prépare un film constitué : - d'un premier film de polyéthylène orienté (MDOPE) d’épaisseur 40 µm (TOTAL Lumicene Supertough) ; - d’une couche adhésive entre les deux films, issue de l’exemple 2 ; - d’un second film de polyéthylène (LDPE) d'épaisseur 50 µm (Lotrène® FE8004). Ce film est obtenu selon un procédé séquentiel en alimentant le bac d'une machine de complexage de type Nordmeccanica par la composition adhésive de l’exemple 2. Ladite machine de complexage est pourvue d'un dispositif d'enduction de type rouleau avec bac ouvert, fonctionnant à une température comprise entre 35 et 50°C et à une vitesse de défilement de 50 m/minute. La couche adhésive liant les 2 films au niveau de chaque interface présente une épaisseur d'environ 2 µm correspondant à environ 2 g/m² de composition adhésive. La couche adhésive est réticulée après plusieurs jours. Une analyse infrarouge est réalisée sur la colle pour vérifier la disparition de la bande d’absorption NCO. Exemple 6 : procédé de recyclage mécanique Etape 1 de broyage Le complexe multicouche de l’exemple 5 PE/adhésif/PE est broyé à l’aide d’une broyeuse shredder MDS 340/150, filière de 8 mm pour obtenir des copeaux. Ceux-ci sont séchés pendant 24h à 80°C dans un séchoir. Le taux d’humidité est contrôlé et doit être inférieur à 1% avant la phase de mélangeage dans une extrudeuse à double vis conique co-rotative MAS avec indicateur de pression et de l’écran de fusion. Cette étape de broyage conduit à un mélange de copeaux. Etape 2 de granulation L’étape 2 consiste à réaliser une granulation du mélange obtenu à l’étape 1. Cette étape est réalisée dans une machine de granulation Accrapak Systems BM15 bien connue dans le domaine. Les copeaux y sont introduits, fondus à une température supérieure à leur température de fusion, et extrudés. A l’issue de cette étape, des granulés sont obtenus ayant environ des tailles de 3 mm de longueur sur 2 mm de section (mesurées par exemple par pied à coulisse ou règle). Exemple 7 : préparation de films monocouches Les granulés obtenus à l’exemple 6 sont mélangés à des granulés de polyéthylène FT5230 de Borealis (dit vierges, c’est-à-dire n’ayant pas été initialement recyclés) dans un ratio massique granulés exemple 6/granulés PE vierge allant de 1/99 à 100/0 (cf tableau 3). Les films monocouches sont fabriqués sur une ligne de coextrusion gonflage avec une extrudeuse monovis. Les paramètres du procédé sont ajustés de manière à fabriquer des films monocouches comprenant une couche d’une épaisseur indiquée dans le tableau 3. Parmi les paramètres usuellement fixés, on peut citer : Températures extrudeuse du film comprises entre 160°C et 230°C, Le taux de gonflage (BUR : Blow Up Ratio) utilisé est compris entre 2,1 et 3,8. Le procédé comprend typiquement : (i) l’introduction, dans l’extrudeuse du mélange de granulés susmentionné, (ii) la transformation par chauffage desdits granulés à l’état de liquide visqueux, puis (iii) le passage du flux à travers une tête d’extrusion comprenant une filière annulaire coplanaire et concentrique portée à une température de 230°C, de manière à former une bulle tubulaire, (iv) l’expansion radiale (relativement au plan des filières annulaires) et l’étirement (dans le sens perpendiculaire audit plan) de la bulle, puis (v) le refroidissement de ladite bulle. La bulle est ensuite aplatie par les rouleaux, découpée sur les bords pour séparer les deux couches. Les films formés sont rembobinés pour stockage. Exemple 8 : propriétés des films obtenus à l’exemple 7 Les propriétés des différents films préparés sont décrites dans les tableaux 3, 4 et 5 suivants. Propriétés mécaniques Les contraintes à la rupture et élongation à la rupture sont déterminés selon la méthode décrite dans la norme ISO 527-3 (dimensions éprouvettes 33x6 mm 2 ; vitesse de traction 50mm/min ; 7 mesures faites pour chaque référence). Tableau 3 : propriétés mécaniques Exemple Granulés recyclés de l’exemple 6 Granulés PE vierge (FT5230) Epaisseur du film obtenue (microns) Contrainte à la rupture (MPa) Elongation à la rupture (%) 8.1 (contrôle) 0% 100% 43 ± 3 31 ± 9 545 ± 120 8.2 25% 75% 43 ± 2 23 ± 9 532 ± 262 8.3 50% 50% 41 ± 5 30 ± 3 589 ± 60 8.4 75% 25% 35 ± 3 30 ± 7 573 ± 158 Les films comprenant de 25% à 75% en poids de granulés recyclés (films 8.2, 8.3 et 8.4) conduisent avantageusement à des contraintes à la rupture similaires à celle obtenue pour le film de référence (contrôle 8.1) qui ne comporte pas de granulés recyclés de l’exemple 6. Il en va de même pour l’élongation à la rupture. Les films 8.2, 8.3 et 8.4 conduisent avantageusement à de bonnes propriétés mécaniques, tout du moins quasi-identiques à un film dénué de matières recyclées (contrôle 8.1). Caractérisations des films Les mesures spectroscopiques suivantes sont réalisées à partir d’un spectrocolorimètre de type KONICA MINOLTA CM5. Ces mesures ont été réalisées sur des échantillons des films du tableau 3 avec un degré d’observation de 10° et une source lumineuse D65. Les propriétés suivantes ont été mesurées à partir de ce spectrocolorimètre: le trouble (haze) (norme ASTM D1003-97), le blanchiment / la brillance (brightness) (norme ISO 2470), la transparence (Y), la saturation (C*). De plus, la luminance / clarté (L*) et le jaune (b*) ont été mesurées dans l’espace CieLab qui est un système de coordonnées de couleurs opposées, obtenu également par le biais du spectrocolorimètre. Les résultats sont rassemblés dans le tableau 4 ci-dessous. Les mesures sont faites dans le blanc ou dans le noir (ce qui correspond dans le tableau 4 à l’environnement de mesure). Tableau 4 : caractérisations des films Exemple Granulés recyclés de l’exemple 6 Granulés PE vierge (FT5230) C* (saturation) b* (jaune) Haze (trouble) Brightness (blanchiment/brillance) L* (Luminance/ Clarté) Y (Transparence) Environnement de mesure - - blanc blanc blanc noir noir noir 8.1 (contrôle) 0% 100% 0,24 0,23 8,75% 10,61% 35,36 8,68% 8.2 25% 75% 0,17 0,17 7,29% 9% 32,48 7,3% 8.3 50% 50% 0,24 0,24 10,22% 12,1% 37,88 10,02% 8.4 75% 25% 0,24 0,24 11,2% 13,18% 39,47 10,94% Le tableau 4 démontre que les films 8.2, 8.3 et 8.4 ont avantageusement des caractéristiques très proches : la saturation C*, le jaune b*, le Haze, la brillance, la clarté L* ou encore la transparence. Ces propriétés en font des films recyclés utilisables pour diverses applications tel que l’emballage alimentaire. Les deltas Haze et delta L* ont été mesurés et sont indiqués dans le tableau 5 suivant. Les delta sont réalisés à partir des valeurs des films selon l’invention par rapport chacun au film de référence (contrôle 8.1). Tableau 5 : caractérisations des films par rapport au contrôle 8.1 Exemple Granulés recyclés de l’exemple 6 Granulés PE vierge (FT5230) Delta haze (trouble) (en valeur absolue) Delta L* (en valeur absolue) Environnement de mesure - - blanc noir 8.1 (contrôle) 0% 100% 0% 0 8.2 25% 75% 1,46% 2,88 8.3 50% 50% 1,47% 2,12 8.4 75% 25% 2,45% 4,11 Le tableau 5 démontre que les films 8.2, 8.3 et 8.4 présentent avantageusement un delta Haze et un delta L* (dans l’environnement de mesure donné) inférieur à 5% (respectivement inférieur à 5), encore plus préférentiellement inférieur à 3% (respectivement inférieur à 3), par rapport au film de référence (contrôle 8.1). Ainsi, les résultats de Haze et de L* sont très proches des valeurs obtenues avec le film de référence (contrôle 8.1). En outre, l’apparence des films a été évaluée, notamment pour vérifier l’apparition de gels (infondus). Ces observations ont été faites visuellement à 30 cm de l’échantillon. Les résultats sont rassemblés dans le tableau 6 suivant. Tableau 6 : Apparence des films Exemple Granulés recyclés de l’exemple 6 Granulés PE vierge (FT5230) Observation de gels 8.1 (contrôle) 0% 100% Non 8.2 25% 75% Non 8.3 50% 50% Non 8.4 75% 25% Non Avantageusement, les films 8.2, 8.3 et 8.4 qui comprennent respectivement de 25%, 50% à 75% de granulés recyclés, ne présentent pas gels (infondus) par observation visuelle, ce qui atteste d’une bonne qualité des films obtenus. Utilisation d’un système multicouche F1 comprenant : une couche C1 comprenant au moins une polyoléfine, une couche adhésive A comprenant le produit de réaction entre un composant –NCO et un composant –OH, une couche C2 comprenant au moins une polyoléfine, pour préparer un article recyclé, ledit système multicouche F1 comprenant au moins 90% en poids d’une polyoléfine ou d’un mélange de polyoléfines par rapport au poids total dudit système. Utilisation selon la revendication 1, caractérisée en ce que chacune des couches C1 et C2 comprend, indépendamment l’une de l’autre, une polyoléfine choisie parmi les polyéthylène (PE), les polypropylène (PP), les copolymères éthylène-propylène, et leurs mélanges, de préférence, une polyoléfine choisie parmi les PE, les PP, et leurs mélanges. Utilisation selon l’une quelconque des revendications 1 ou 2, caractérisée en ce que chacune des couches C1 et C2, indépendamment l’une de l’autre, comprend plus de 90% en poids d’une polyoléfine (ou d’un mélange de polyoléfines), plus préférentiellement plus de 95% en poids, et encore plus préférentiellement plus de 99% en poids d’une polyoléfine (ou d’un mélange de polyoléfines) par rapport au poids total de ladite couche C1 (ou C2 respectivement). Utilisation selon l’une quelconque des revendications 1 à 3, caractérisée en ce que : la couche C1 comprend au moins un polyéthylène et la couche C2 comprend au moins un polyéthylène, ou l’une des couches C1 ou C2 comprend au moins un polypropylène, et l’autre couche comprend au moins un polyéthylène, ou la couche C2 comprend au moins un polypropylène et la couche C2 comprend au moins un polypropylène. Utilisation selon l’une quelconque des revendications 1 à 4, caractérisée en ce que la couche adhésive A est obtenue à partir d’une composition adhésive CA comprenant un composant -OH et un composant -NCO tels que : - le composant -OH est une composition comprenant au moins un polyol A1; - le composant -NCO est une composition comprenant au moins un polyuréthane obtenu par réaction de polyaddition à partir d’une composition G2 comprenant au moins un polyisocyanate, et d’une composition G1 comprenant au moins un polyol A2, ladite composition adhésive CA étant caractérisée en ce qu’au moins un des polyols A1 ou A2 est choisi parmi les polyols de formules (I), (II), (III-1), (III-2), (III-3), (IV-1), (IV-2), (IV-3), (V) et (VI) suivantes, et leurs mélanges : (I) (II) (III-1) (III-2) (III-3) (IV-1) (IV-2) (IV-3) (V) (VI) dans lesquelles : R 0 est un hydrogène, un éthyle ou un méthyle ; R 1 est un radical hydrocarboné divalent ou trivalent, saturé ou insaturé, linéaire ou ramifié, comprenant de 2 à 60 atomes de carbone, ledit radical R 1 comprenant éventuellement un ou plusieurs hétéroatomes choisis parmi l’oxygène et le soufre; R 2 est un radical hydrocarboné divalent ou trivalent, saturé ou insaturé, linéaire ou ramifié, comprenant de 2 à 60 atomes de carbone, ledit radical R 2 comprenant éventuellement un ou plusieurs hétéroatomes choisis parmi l’oxygène et le soufre; R a est un radical alkyle, saturé ou insaturé, de préférence linéaire, comprenant de 5 à 14 atomes de carbone; R b est un radical alkyle, saturé ou insaturé, de préférence linéaire, comprenant de 5 à 14 atomes de carbone; x est nombre entier représentant 0 ou 1 ; y est un nombre entier représentant 0 ou 1 z est un nombre entier allant de 1 à 9 ; s est un nombre entier allant de 0 à 6 ; t est un nombre entier allant de 1 à 4 ; f est un nombre entier égal à 2 ou 3 ; f’ est un nombre entier égal à 2 ou 3 ; f et g sont des nombres entiers tels que la masse moléculaire en nombre (Mn) du composé de formule (I) va de 600 à 20 000 g/mol; f’ et g’ sont des nombres entiers tels que la masse moléculaire en nombre (Mn) du composé de formule (II) va de 600 à 20 000 g/mol; R 3 est un radical hydrocarboné divalent, saturé ou insaturé, comprenant de 2 à 40 atomes de carbone ; R 4 est un radical hydrocarboné divalent, saturé ou insaturé, comprenant de 1 à 38 atomes de carbone ; R 5 est un radical hydrocarboné divalent, saturé ou insaturé, comprenant de 1 à 38 atome de carbone ; R 6 est un radical hydrocarboné divalent, saturé ou insaturé, comprenant de 2 à 40 atome de carbone ; chaque liaison carbone-carbone notée représente une liaison simple ou une liaison double, chaque liaison signifie que la liaison est orientée géométriquement d’un côté ou de l’autre par rapport à la double liaison (cis (Z) ou trans (E)) ; n 1 est un nombre entier tel que la masse moléculaire en nombre (Mn) du composé de formule (III-1) va de 1000 à 20 000 g/mol ; n 2 est un nombre entier tel que la masse moléculaire en nombre (Mn) du composé de formule (III-2) va de 1000 à 20 000 g/mol ; n 3 est un nombre entier tel que la masse moléculaire en nombre (Mn) du composé de formule (III-3) va de 1000 à 20 000 g/mol ; m 1 est un nombre entier tel que la masse moléculaire en nombre (Mn) du composé de formule (IV-1) va de 1000 à 20 000 g/mol ; m 2 est un nombre entier tel que la masse moléculaire en nombre (Mn) du composé de formule (IV-2) va de 1000 à 20 000 g/mol ; m 3 est un nombre entier tel que la masse moléculaire en nombre (Mn) du composé de formule (IV-3) va de 1000 à 20 000 g/mol ; p est un nombre entier tel que la masse moléculaire en nombre (Mn) du composé de formule (V) va de 1000 à 20 000 g/mol ; u est un nombre entier tel que la masse moléculaire en nombre (Mn) du composé de formule (VI) va de 1 000 à 20 000 g/mol; R c est un radical alkyle linéaire, saturé ou insaturé, comprenant de 8 à 10 atomes de carbone ; R d est un radical alkyle linéaire, saturé ou insaturé, comprenant de 8 à 10 atomes de carbone ; ou R c et R d forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R e est un radical alkyle linéaire saturé, comprenant de 6 à 8 atomes de carbone ; R f est un radical alkyle linéaire saturé comprenant de 6 à 8 atomes de carbone ; R g est un radical alkyle linéaire, saturé ou insaturé, comprenant de 8 à 10 atomes de carbones ; R h est un radical alkyle linéaire, saturé ou insaturé, comprenant de 8 à 10 atomes de carbones ; ou R g et R h forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R i est un radical alkyle linéaire saturé, comprenant de 6 à 8 atomes de carbone ; R j est un radical alkyle linéaire saturé, comprenant de 6 à 8 atomes de carbone. R k est un radical alkyle linéaire saturé, comprenant de 6 à 10 atomes de carbone. Utilisation selon la revendication 5, caractérisée en ce que R 1 est un radical aliphatique divalent ou trivalent, saturé ou insaturé, comprenant de 2 à 60 atomes de carbone, R 1 étant de préférence un radical alkylène, saturé ou insaturé, comprenant de 2 à 40 atomes de carbone, encore plus avantageusement de 2 à 20 atomes de carbone. Utilisation selon l’une quelconque des revendications 5 ou 6, caractérisée en ce que la composition G1 comprend au moins un polyol A2 choisi parmi les polyols de formules (I), (II), (III-1), (III-2), (III-3), (IV-1), (IV-2), (IV-3), (V) et (VI), et leurs mélanges, de préférence la composition G1 comprend un polyol A2 choisi parmi ceux de formule (I). Utilisation selon l’une quelconque des revendications 5 à 7, caractérisée en ce que les polyols de formule (I) sont ceux de formule (I-A) ou (I-B) suivantes : (I-A) (I-B) avec x, y, z, g, R a , R 1 , et étant tels que définis dans la revendication 5 ou 6, et de préférence ceux de formule (I-A-1) ou (I-A-2) : (I-A-1) (I-A-2) dans lesquelles R 1 , x, y, z, g, et sont tels que définis dans l’une quelconque des revendications 5 ou 6, v est un nombre entier représentant 0 ou 1, et w est un nombre entier allant de 0 à 10, de préférence allant de 0 à 5, les polyols de formule (I) étant plus préférentiellement des polyols de formule (I-A-1). Utilisation selon l’une quelconque des revendications 5 à 8, caractérisée en ce que le polyol de formule (I) est : dans laquelle g et R 1 sont tels que définis dans la revendication 5 ou 6, R 1 étant de préférence un propylène ramifié. Utilisation selon l’une quelconque des revendications 5 à 9, caractérisée en ce que le polyol A1 est choisi parmi : - un polyol de formule (I), (II), (III-1), (III-2), (III-3), (IV-1), (IV-2), (IV-3), (V) ou (VI) telles que définies selon l’une quelconque des revendications 5 à 9, - un polyol de type triglycéride hydroxylé extrait de matières végétales naturelles ou génétiquement modifiées (par exemple ricin, caméline, palmier, légumineuse, lesquerella, brassica ou brassicacea), - un polyol issu de l’hydroxylation d’huiles végétales insaturées, - un polyol issu de l’hydroxyméthylation d’huiles végétales insaturées, ou - leurs mélanges, le polyol A1 étant de préférence un polyol de type triglycéride hydroxylé issu d’huile végétale naturellement hydroxylée. Utilisation selon l’une quelconque des revendications 1 à 10, caractérisée en ce que la couche adhésive du système multicouche F1 est obtenue par réaction de la totalité des fonctions isocyanates de la composition adhésive CA à raison d’une quantité allant de 0,5 à 5 g/m², de préférence de 1,3 à 5 g/m², et encore plus préférentiellement de 1,5 à 5 g/m². Utilisation selon l’une quelconque des revendications 1 à 11, caractérisée en ce que le système multicouche F1 comprend au moins 92%, préférentiellement au moins 95% en poids, et encore plus préférentiellement au moins 97% en poids de polyoléfine ou d’un mélange de polyoléfines par rapport au poids total dudit système. Utilisation selon l’une quelconque des revendications 1 à 12, caractérisée en ce que l’article recyclé comprend une teneur en matières recyclées supérieure ou égale à 10%, plus préférentiellement supérieure ou égale à 25%, et plus avantageusement supérieure ou égale à 50%. Procédé de recyclage mécanique d’un système multicouche F1 tel que défini selon l’une quelconque des revendications 1 à 13, ledit procédé comprenant : i) une étape de fourniture du système multicouche F1, et ii) une étape de broyage dudit système multicouche F1. Procédé selon la revendication 14, caractérisé en ce qu’il comprend en outre une étape de lavage iii-1) des copeaux obtenus à l’issue de l’étape ii), une étape optionnelle de flottaison iii-2), et une étape de séchage iii-3). Procédé selon la revendication 14 ou 15, caractérisé en ce qu’il comprend en outre une étape d’extrusion/granulation v) pour obtenir des granulés. Procédé selon la revendication 16, caractérisé en ce qu’il comprend en outre une étape de mélange a-2) des granulés obtenus à l’étape v) avec des granulés de polyoléfine PO vierge. Procédé selon l’une quelconque des revendications 16 ou 17, caractérisé en ce que la composition de granulés obtenue à l’issue de l’étape v) ou a-2) comprend une polyoléfine et un produit de réaction entre un composant –NCO et un composant –OH, dans une teneur inférieure ou égale à 5% en poids, préférentiellement inférieure ou égale à 3%, et encore plus préférentiellement inférieure ou égale à 2,5% en poids par rapport au poids total de ladite composition. Procédé selon l’une quelconque des revendications 13 à 18, caractérisé en ce qu’il comprend une étape de mise vi) en forme de la composition de granulés obtenue à l’étape v) ou a-2) en un article recyclé. Utilisation d’une composition adhésive CA comprenant : - un composant -OH qui est une composition comprenant au moins un polyol A1; - un composant -NCO qui est une composition comprenant au moins un polyuréthane obtenu par réaction de polyaddition à partir d’une composition G2 comprenant au moins un polyisocyanate, et d’une composition G1 comprenant au moins un polyol A2, au moins un des polyols A1 ou A2 étant choisi parmi les polyols de formules (I), (II), (III-1), (III-2), (III-3), (IV-1), (IV-2), (IV-3), (V) et (VI) suivantes, et leurs mélanges : (I) (II) (III-1) (III-2) (III-3) (IV-1) (IV-2) (IV-3) (V) (VI) dans lesquelles : R 0 est un hydrogène, un éthyle ou un méthyle ; R 1 est un radical hydrocarboné divalent ou trivalent, saturé ou insaturé, linéaire ou ramifié, comprenant de 2 à 60 atomes de carbone, ledit radical R 1 comprenant éventuellement un ou plusieurs hétéroatomes choisis parmi l’oxygène et le soufre; R 2 est un radical hydrocarboné divalent ou trivalent, saturé ou insaturé, linéaire ou ramifié, comprenant de 2 à 60 atomes de carbone, ledit radical R 2 comprenant éventuellement un ou plusieurs hétéroatomes choisis parmi l’oxygène et le soufre; R a est un radical alkyle, saturé ou insaturé, de préférence linéaire, comprenant de 5 à 14 atomes de carbone; R b est un radical alkyle, saturé ou insaturé, de préférence linéaire, comprenant de 5 à 14 atomes de carbone; x est nombre entier représentant 0 ou 1 ; y est un nombre entier représentant 0 ou 1 z est un nombre entier allant de 1 à 9 ; s est un nombre entier allant de 0 à 6 ; t est un nombre entier allant de 1 à 4 ; f est un nombre entier égal à 2 ou 3 ; f’ est un nombre entier égal à 2 ou 3 ; f et g sont des nombres entiers tels que la masse moléculaire en nombre (Mn) du composé de formule (I) va de 600 à 20 000 g/mol; f’ et g’ sont des nombres entiers tels que la masse moléculaire en nombre (Mn) du composé de formule (II) va de 600 à 20 000 g/mol; R 3 est un radical hydrocarboné divalent, saturé ou insaturé, comprenant de 2 à 40 atomes de carbone ; R 4 est un radical hydrocarboné divalent, saturé ou insaturé, comprenant de 1 à 38 atomes de carbone ; R 5 est un radical hydrocarboné divalent, saturé ou insaturé, comprenant de 1 à 38 atome de carbone ; R 6 est un radical hydrocarboné divalent, saturé ou insaturé, comprenant de 2 à 40 atome de carbone ; chaque liaison carbone-carbone notée représente une liaison simple ou une liaison double, chaque liaison signifie que la liaison est orientée géométriquement d’un côté ou de l’autre par rapport à la double liaison (cis (Z) ou trans (E)) ; n 1 est un nombre entier tel que la masse moléculaire en nombre (Mn) du composé de formule (III-1) va de 1000 à 20 000 g/mol ; n 2 est un nombre entier tel que la masse moléculaire en nombre (Mn) du composé de formule (III-2) va de 1000 à 20 000 g/mol ; n 3 est un nombre entier tel que la masse moléculaire en nombre (Mn) du composé de formule (III-3) va de 1000 à 20 000 g/mol ; m 1 est un nombre entier tel que la masse moléculaire en nombre (Mn) du composé de formule (IV-1) va de 1000 à 20 000 g/mol ; m 2 est un nombre entier tel que la masse moléculaire en nombre (Mn) du composé de formule (IV-2) va de 1000 à 20 000 g/mol ; m 3 est un nombre entier tel que la masse moléculaire en nombre (Mn) du composé de formule (IV-3) va de 1000 à 20 000 g/mol ; p est un nombre entier tel que la masse moléculaire en nombre (Mn) du composé de formule (V) va de 1000 à 20 000 g/mol ; u est un nombre entier tel que la masse moléculaire en nombre (Mn) du composé de formule (VI) va de 1 000 à 20 000 g/mol; R c est un radical alkyle linéaire, saturé ou insaturé, comprenant de 8 à 10 atomes de carbone ; R d est un radical alkyle linéaire, saturé ou insaturé, comprenant de 8 à 10 atomes de carbone ; ou R c et R d forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R e est un radical alkyle linéaire saturé, comprenant de 6 à 8 atomes de carbone ; R f est un radical alkyle linéaire saturé comprenant de 6 à 8 atomes de carbone ; R g est un radical alkyle linéaire, saturé ou insaturé, comprenant de 8 à 10 atomes de carbones ; R h est un radical alkyle linéaire, saturé ou insaturé, comprenant de 8 à 10 atomes de carbones ; ou R g et R h forment ensemble un cycle ou bicycle non aromatique, saturé ou insaturé, ou un cycle aromatique, lesdits cycles ou bicycles étant éventuellement substitués par un ou plusieurs groupes alkyles saturés ou insaturés ; R i est un radical alkyle linéaire saturé, comprenant de 6 à 8 atomes de carbone ; R j est un radical alkyle linéaire saturé, comprenant de 6 à 8 atomes de carbone ; R k est un radical alkyle linéaire saturé, comprenant de 6 à 10 atomes de carbone ; pour préparer un article recyclé. Utilisation selon la revendication 20, caractérisée en ce que l’article recyclé comprend une teneur en matières recyclées supérieure ou égale à 10%, plus préférentiellement supérieure ou égale à 25%, et plus avantageusement supérieure ou égale à 50%.